(57)【要約】      （修正有）【課題】蛍光を発する材料を発光物質として用いた発光素子において、発光効率がより高い発光素子を提供する。【解決手段】熱活性化遅延蛍光体１１３Ｄと蛍光を発する材料と、を混合した発光素子を提供する。熱活性化遅延蛍光体１１３Ｄは熱活性化により三重項励起状態（Ｔ１）から逆項間交差により一重項励起状態（Ｓ１）を生成できる、１種の材料から構成されてもよいし、２種の材料の励起錯体（エキサイプレックス）を用いると特に好ましい。蛍光を発する材料のＳ１準位の吸収のうち最も長波長側の吸収帯に、熱活性化遅延蛍光体１１３Ｄの発光スペクトルを重ねることによって、熱活性化遅延蛍光体１１３ＤのＳ１のエネルギーを、蛍光を発する材料のＳ１へ移動させることができる。また、熱活性化遅延蛍光体１１３ＤのＴ１準位のエネルギーの一部から、熱活性化遅延蛍光体１１３ＤのＳ１を生成し、蛍光を発する材料のＳ１へ移動させることもできる。【選択図】図２
2020115560.tif 000002
【特許請求の範囲】
【請求項１】
第１の有機化合物と、第２の有機化合物と、第３の有機化合物と、を有し、
前記第１の有機化合物と前記第２の有機化合物とは、励起錯体を形成する組み合わせであり、
前記第１の有機化合物は、カルバゾール骨格、チオフェン骨格、フラン骨格のいずれかを有し、
前記第２の有機化合物は、複素芳香環を有し、
前記第３の有機化合物は、蛍光を発する材料であり、
前記励起錯体は、逆項間交差することができる発光素子。
【請求項２】
第１の有機化合物と、第２の有機化合物と、第３の有機化合物と、を有し、
前記第１の有機化合物と前記第２の有機化合物とは、励起錯体を形成する組み合わせであり、
前記第１の有機化合物は、カルバゾール骨格、チオフェン骨格、フラン骨格のいずれかを有し、
前記第２の有機化合物は、複素芳香環を有し、
前記第３の有機化合物は、蛍光を発する材料であり、
前記励起錯体の一重項励起状態の準位と三重項励起状態の準位との差は０．２ｅＶ以内である発光素子。
【請求項３】
請求項１または請求項２に記載の発光素子を有する照明装置。
【請求項４】
請求項１または請求項２に記載の発光素子を有する発光装置。
【請求項５】
請求項１または請求項２に記載の発光素子を有する電子機器。
【発明の詳細な説明】
【技術分野】
【０００１】
本発明は、有機化合物を発光物質として用いた発光素子に関する。
【背景技術】
【０００２】
近年、エレクトロルミネッセンス（ＥＬ：Ｅｌｅｃｔｒｏｌｕｍｉｎｅｓｃｅｎｃｅ）を
利用した発光素子の研究開発が盛んに行われている。これら発光素子の基本的な構成は、
一対の電極間に発光物質を含む層（ＥＬ層）を挟んだものである。この素子に電圧を印加
することにより、発光物質からの発光を得ることができる。
【０００３】
このような発光素子は自発光型であるため、液晶ディスプレイに比べ画素の視認性が高く
、バックライトが不要である等の利点があり、フラットパネルディスプレイ素子として好
適である。また、このような発光素子を用いたディスプレイは、薄型軽量に作製できるこ
とも大きな利点である。さらに非常に応答速度が速いことも特徴の一つである。
【０００４】
これらの発光素子は発光層を膜状に形成することが可能であるため、面状に発光を得るこ
とができる。よって、大面積の光源を容易に形成することができる。このことは、白熱電
球やＬＥＤに代表される点光源、あるいは蛍光灯に代表される線光源では得難い特色であ
るため、照明等に応用できる面光源としての利用価値も高い。
【０００５】
発光物質に有機化合物を用い、一対の電極間に当該発光物質を含むＥＬ層を設けた有機Ｅ
Ｌ素子の場合、一対の電極間に電圧を印加することにより、陰極から電子が、陽極から正
孔（ホール）がそれぞれ発光性のＥＬ層に注入され、電流が流れる。そして、注入された
電子及び正孔が再結合することによって発光性の有機化合物が励起状態となり、励起され
た発光性の有機化合物から発光を得ることができる。
【０００６】
有機化合物が形成する励起状態の種類としては、一重項励起状態と三重項励起状態があり
、一重項励起状態（Ｓ１）からの発光が蛍光、三重項励起状態（Ｔ１）からの発光がりん
光と呼ばれている。また、発光素子におけるその統計的な生成比率は、Ｓ１：Ｔ１＝１：
３であると考えられている。そのため、三重項励起状態を発光に変換することが可能なり
ん光性化合物を用いた発光素子の開発が近年盛んに行われている。
【０００７】
しかし、一方で、現在利用されているりん光性化合物はその殆どがイリジウムなどの希少
金属を中心金属とした錯体であり、そのコストや供給の安定性に不安がある。
【０００８】
このため、希少金属を用いずに、三重項励起状態の一部を発光に変換することが可能な材
料として、遅延蛍光を発する材料の研究も行われている。遅延蛍光を発する材料では、三
重項励起状態から逆項間交差により一重項励起状態が生成され、一重項励起状態が発光に
変換される。
【０００９】
特許文献１及び特許文献２では、熱活性化遅延蛍光（ＴＡＤＦ：Ｔｈｅｒｍａｌｌｙ  ａ
ｃｔｉｖａｔｅｄ  ｄｅｌａｙｅｄ  ｆｌｕｏｒｅｓｃｅｎｃｅ）を発する材料について
開示されている。
【先行技術文献】
【特許文献】
【００１０】
【特許文献１】特開２００４−２４１３７４号公報
【特許文献２】特開２００６−２４８３０号公報
【発明の概要】
【発明が解決しようとする課題】
【００１１】
ただし、発光素子として発光効率を高めるためには、三重項励起状態から一重項励起状態
を生成するだけではなく、一重項励起状態から効率よく発光を得られること、すなわち蛍
光量子効率が高いことが重要である。そのため、上記特許文献１等の構成において、より
発光効率を高めるためには、ＴＡＤＦを発する材料で、かつ蛍光量子収率の高い材料が必
要となるが、この２つを同時に満たす材料の設計は大変困難である。
【００１２】
そこで本発明の一態様では、蛍光を発する材料を発光物質として用いた発光素子において
、発光効率がより高い発光素子を提供することを目的の一とする。
【課題を解決するための手段】
【００１３】
上記目的を達成するために本発明の一態様では、三重項励起状態から一重項励起状態を生
成する機能と、一重項励起状態から効率よく発光を得る機能と、を異なる材料に担わせる
こととした。
【００１４】
より具体的には、発光層に、三重項励起状態から一重項励起状態を生成することのできる
材料と、一重項励起状態から効率よく発光を得られる材料と、を混合して用いることとし
た。
【００１５】
三重項励起状態から一重項励起状態を生成することのできる材料としては、熱活性化遅延
蛍光体を適用する。
【００１６】
本明細書等において、熱活性化遅延蛍光体とは、熱活性化により三重項励起状態から逆項
間交差により一重項励起状態を生成できる材料をいう。熱活性化遅延蛍光体は、たとえば
ＴＡＤＦを発する材料のように、単独で三重項励起状態から逆項間交差により一重項励起
状態を生成できる材料を含んでもよい。また励起錯体（エキサイプレックス）を形成する
２種の材料の組み合わせを含んでもよい。
【００１７】
熱活性化遅延蛍光体とは、三重項励起状態と一重項励起状態が近い材料ということもでき
る。より具体的には、三重項励起状態と一重項励起状態の準位の差が０．２ｅＶ以内の材
料が好ましい。すなわち、ＴＡＤＦを発する材料のように単独で三重項励起状態から逆項
間交差により一重項励起状態を生成できる材料における、三重項励起状態と一重項励起状
態の準位の差が０．２ｅＶ以内であるか、励起錯体における三重項励起状態と一重項励起
状態の準位の差が０．２ｅＶ以内であることが好ましい。
【００１８】
一重項励起状態から効率よく発光を得られる材料としては、公知の蛍光を発する材料を適
用する。中でも蛍光量子収率の高い材料、例えば蛍光量子収率が５０％以上の材料を用い
ることが好ましい。
【００１９】
上述のように、本発明の一態様はエネルギードナーに熱活性化遅延蛍光体を用い、エネル
ギーアクセプターに蛍光を発する材料を用いた発光素子を提供する。このような構成とし
、蛍光を発する材料の一重項励起状態の吸収のうち最も長波長側の吸収帯に、熱活性化遅
延蛍光体の発光スペクトルを重ねることによって、熱活性化遅延蛍光体の一重項励起状態
のエネルギーを、蛍光を発する材料の一重項励起状態へ移動させることができる。また、
熱活性化遅延蛍光体の三重項励起状態のエネルギーの一部から、熱活性化遅延蛍光体の一
重項励起状態を生成し、蛍光を発する材料の一重項励起状態へ移動させることもできる。
【００２０】
例えば、ＴＡＤＦを発する材料をエネルギーアクセプターとして用いる構成の場合、発光
効率を高めるためには、ＴＡＤＦを発する材料で、かつ蛍光量子収率の高い材料が必要と
なってしまう。しかし上述のようにエネルギードナーに熱活性化遅延蛍光体を用いる構成
とすることで、ＴＡＤＦの有無に関わらず、エネルギーアクセプターに蛍光量子収率の高
い材料を選択することができる。
【００２１】
そのため、熱活性化遅延蛍光体の一重項励起状態と、熱活性化遅延蛍光体の三重項励起状
態のエネルギーの一部から生成された熱活性化遅延蛍光体の一重項励起状態と、を蛍光を
発する材料の一重項励起状態を経てより効率的に発光に変換することができる。これによ
り、より発光効率の高い発光素子とすることができる。
【００２２】
本発明の一態様は、一対の電極と、一対の電極間に挟まれたＥＬ層を有し、ＥＬ層は少な
くとも発光層を有し、発光層は熱活性化遅延蛍光体と、蛍光を発する材料と、を少なくと
も含む発光素子である。
【００２３】
また、上記において、熱活性化遅延蛍光体は、第１の有機化合物と第２の有機化合物を含
み、第１の有機化合物と第２の有機化合物は励起錯体を形成する組み合わせとすることが
好ましい。
【００２４】
また、上記において、蛍光を発する材料の最も低エネルギー側の吸収帯と、熱活性化遅延
蛍光体の発光が重なることが好ましい。
【００２５】
また、上記において、蛍光を発する材料の最も低エネルギー側の吸収帯のピーク波長と、
熱活性化遅延蛍光体の発光のピーク波長とのエネルギー換算値差を０．２ｅＶ以下とする
ことが好ましい。
【００２６】
また、上記において、熱活性化遅延蛍光体の発光のピーク波長と、蛍光を発する材料の発
光のピーク波長との差が３０ｎｍ以内とすることが好ましい。
【００２７】
また、上記において、第１の有機化合物と第２の有機化合物は、一方が電子輸送性を有す
る材料であり、他方が正孔輸送性を有する材料であることが好ましい。
【００２８】
また、上記において、第１の有機化合物と第２の有機化合物は、一方がπ電子不足型複素
芳香族であり、他方がπ電子過剰型複素芳香族又は芳香族アミンであることが好ましい。
【発明の効果】
【００２９】
本発明の一態様により、蛍光を発する材料を発光物質として用いた発光素子において、発
光効率がより高い発光素子を提供することができる。
【図面の簡単な説明】
【００３０】
【図１】発光素子の概念図。
【図２】発光層のエネルギー移動を表す図。
【図３】照明装置の概念図。
【図４】パッシブマトリクス型発光装置の概念図。
【図５】アクティブマトリクス型発光装置の概念図。
【図６】アクティブマトリクス型発光装置の概念図。
【図７】電子機器を表す図。
【図８】照明装置を表す図。
【図９】車載表示装置及び電子機器を表す図。
【図１０】励起錯体の発光波長について説明する図。
【図１１】実施例１の発光素子１および比較発光素子１の構成を示す図。
【図１２】実施例１の発光素子１および比較発光素子１の電圧−輝度特性を示す図。
【図１３】実施例１の発光素子１および比較発光素子１の輝度−電流効率特性を示す図。
【図１４】実施例１の発光素子１および比較発光素子１の輝度−電力効率特性を示す図。
【図１５】実施例１の発光素子１および比較発光素子１の輝度−外部量子効率を示す図。
【図１６】実施例２の発光素子２および比較発光素子２の電圧−輝度特性を示す図。
【図１７】実施例２の発光素子２および比較発光素子２の輝度−電流効率特性を示す図。
【図１８】実施例２の発光素子２および比較発光素子２の電圧−電流特性を示す図。
【図１９】実施例２の発光素子２および比較発光素子２の輝度−電力効率特性を示す図。
【図２０】実施例２の発光素子２および比較発光素子２の輝度−外部量子効率特性を示す図。
【図２１】実施例２の発光素子２および比較発光素子２の発光スペクトルを示す図。
【図２２】実施例２の発光素子２および比較発光素子２の信頼性試験の結果を示す図。
【図２３】実施例３の発光素子３および比較発光素子３の電圧−輝度特性を示す図。
【図２４】実施例３の発光素子３および比較発光素子３の輝度−電流効率特性を示す図。
【図２５】実施例３の発光素子３および比較発光素子３の電圧−電流特性を示す図。
【図２６】実施例３の発光素子３および比較発光素子３の輝度−電力効率特性を示す図。
【図２７】実施例３の発光素子３および比較発光素子３の輝度−外部量子効率特性を示す図。
【図２８】実施例３の発光素子３および比較発光素子３の発光スペクトルを示す図。
【図２９】実施例３の発光素子３および比較発光素子３の信頼性試験の結果を示す図。
【図３０】実施例４の発光素子４および比較発光素子４の電圧−輝度特性を示す図。
【図３１】実施例４の発光素子４および比較発光素子４の輝度−電流効率特性を示す図。
【図３２】実施例４の発光素子４および比較発光素子４の電圧−電流特性を示す図。
【図３３】実施例４の発光素子４および比較発光素子４の輝度−電力効率特性を示す図。
【図３４】実施例４の発光素子４および比較発光素子４の輝度−外部量子効率特性を示す図。
【図３５】実施例４の発光素子４および比較発光素子４の発光スペクトルを示す図。
【図３６】実施例４の発光素子４および比較発光素子４の信頼性試験の結果を示す図。
【発明を実施するための形態】
【００３１】
以下、本発明の実施の態様について図面を用いて詳細に説明する。但し、本発明は以下の
説明に限定されず、本発明の趣旨及びその範囲から逸脱することなくその形態及び詳細を
様々に変更し得ることは当業者であれば容易に理解される。従って、本発明は以下に示す
実施の形態の記載内容に限定して解釈されるものではない。
【００３２】
（実施の形態１）
熱活性化遅延蛍光体と、蛍光を発する材料と、を混合して用いた発光素子では、以下のよ
うなエネルギーの過程を辿って発光が起こる。
【００３３】
（１）電子及び正孔（ホール）が蛍光を発する材料において再結合し、蛍光を発する材料
が励起状態となる場合（直接再結合過程）。
【００３４】
（１−１）蛍光を発する材料の励起状態が一重項励起状態のとき。：蛍光を発する。
（１−２）蛍光を発する材料の励起状態が三重項励起状態のとき。：熱失活する。
【００３５】
上記（１）の直接再結合過程においては、蛍光量子効率が高ければ、高い発光効率が得ら
れる。なお、熱活性化遅延蛍光体の一重項励起状態の準位は蛍光を発する材料の一重項励
起状態の準位よりも高いことが好ましい。
【００３６】
（２）電子及び正孔（ホール）が熱活性化遅延蛍光体において再結合し、熱活性化遅延蛍
光体が励起状態となる場合（エネルギー移動過程）。
【００３７】
（２−１）熱活性化遅延蛍光体の励起状態が一重項励起状態のとき
熱活性化遅延蛍光体の一重項励起状態の準位が、蛍光を発する材料の一重項励起状態の準
位よりも高い場合、熱活性化遅延蛍光体から、蛍光を発する材料に励起エネルギーが移動
し、蛍光を発する材料が一重項励起状態となる。一重項励起状態となった蛍光を発する材
料は蛍光を発する。なお、熱活性化遅延蛍光体の一重項励起状態の準位から、蛍光を発す
る材料の三重項励起状態の準位へのエネルギー移動は、蛍光を発する材料における一重項
基底状態から三重項励起状態への直接遷移が禁制であることから、主たるエネルギー移動
過程になりにくいため、ここでは省略する。つまり、下記式（２−１）の通り、熱活性化
遅延蛍光体の一重項励起状態（１Ｈ＊）から、蛍光を発する材料の一重項励起状態（１Ｇ
＊）へのエネルギー移動が重要である（式中、１Ｇは蛍光を発する材料の一重項基底状態
、１Ｈは熱活性化遅延蛍光体の一重項基底状態を表す）。
【００３８】
１Ｈ＊＋１Ｇ  →  １Ｈ＋１Ｇ＊（２−１）
【００３９】
（２−２）熱活性化遅延蛍光体の励起状態が三重項励起状態のとき
熱活性化遅延蛍光体の一重項励起状態の準位が蛍光を発する材料の一重項励起状態の準位
よりも高い場合、下記の過程を辿って発光が起こる。まず、熱活性化遅延蛍光体の三重項
励起状態の準位から逆項間交差によって、熱活性化遅延蛍光体の一重項励起状態の準位に
励起エネルギーが移動する。その後熱活性化遅延蛍光体の一重項励起状態の準位から蛍光
を発する材料の一重項励起状態の準位に励起エネルギーが移動し、蛍光を発する材料が一
重項励起状態となる。一重項励起状態となった蛍光を発する材料は蛍光を発する。
【００４０】
つまり、下記式（２−２）の通り、熱活性化遅延蛍光体の三重項励起状態（３Ｈ＊）から
逆項間交差によって熱活性化遅延蛍光体の一重項励起状態（１Ｈ＊）が生成され、その後
蛍光を発する材料の一重項励起状態（１Ｇ＊）へエネルギー移動する。
【００４１】
３Ｈ＊＋１Ｇ  →（逆項間交差）→１Ｈ＊＋１Ｇ→１Ｈ＋１Ｇ＊（２−２）
【００４２】
上記（２）で述べた全てのエネルギー移動過程が効率よく生じれば、熱活性化遅延蛍光体
の三重項励起エネルギー及び一重項励起エネルギーの双方が効率よく蛍光を発する材料の
一重項励起状態（１Ｇ＊）に変換されるため、高効率な発光が可能となる。逆に、熱活性
化遅延蛍光体から蛍光を発する材料に励起エネルギーが移動する前に、熱活性化遅延蛍光
体自体がその励起エネルギーを光又は熱として放出して失活してしまうと、発光効率が低
下することになる。
【００４３】
次に、上述した熱活性化遅延蛍光体と蛍光を発する材料との分子間のエネルギー移動過程
の支配因子について説明する。分子間のエネルギー移動の機構としては、フェルスター機
構とデクスター機構の２つの機構が提唱されている。
【００４４】
まず、１つ目の機構であるフェルスター機構（双極子−双極子相互作用）は、エネルギー
移動に、分子間の直接的接触を必要とせず、熱活性化遅延蛍光体及び蛍光を発する材料間
の双極子振動の共鳴現象を通じてエネルギー移動が起こる機構である。双極子振動の共鳴
現象によって熱活性化遅延蛍光体が蛍光を発する材料にエネルギーを受け渡し、熱活性化
遅延蛍光体が基底状態になり、蛍光を発する材料が励起状態になる。なお、フェルスター
機構の速度定数ｋｈ＊→ｇを数式（１）に示す。
【００４５】
【数１】
2020115560.tif 000003
【００４６】
数式（１）において、νは、振動数を表し、ｆ’ｈ（ν）は、熱活性化遅延蛍光体の規格
化された発光スペクトル（一重項励起状態からのエネルギー移動を論じる場合は蛍光スペ
クトル、三重項励起状態からのエネルギー移動を論じる場合はりん光スペクトル）を表し
、εｇ（ν）は、蛍光を発する材料のモル吸光係数を表し、Ｎは、アボガドロ数を表し、
ｎは、媒体の屈折率を表し、Ｒは、熱活性化遅延蛍光体と蛍光を発する材料の分子間距離
を表し、τは、実測される励起状態の寿命（蛍光寿命やりん光寿命）を表し、φは、発光
量子収率（一重項励起状態からのエネルギー移動を論じる場合は蛍光量子収率、三重項励
起状態からのエネルギー移動を論じる場合はりん光量子収率）を表し、Ｋ２は、熱活性化
遅延蛍光体と蛍光を発する材料の遷移双極子モーメントの配向を表す係数（０〜４）であ
る。なお、ランダム配向の場合はＫ２＝２／３である。
【００４７】
次に、２つ目の機構であるデクスター機構（電子交換相互作用）では、熱活性化遅延蛍光
体と蛍光を発する材料が軌道の重なりを生じる接触有効距離に近づき、励起状態の熱活性
化遅延蛍光体の電子と基底状態の蛍光を発する材料の電子の交換を通じてエネルギー移動
が起こる。なお、デクスター機構の速度定数ｋｈ＊→ｇを数式（２）に示す。
【００４８】
【数２】
2020115560.tif 000004
【００４９】
数式（２）において、ｈは、プランク定数であり、Ｋは、エネルギーの次元を持つ定数で
あり、νは、振動数を表し、ｆ’ｈ（ν）は、熱活性化遅延蛍光体の規格化された発光ス
ペクトル（一重項励起状態からのエネルギー移動を論じる場合は蛍光スペクトル、三重項
励起状態からのエネルギー移動を論じる場合はりん光スペクトル）を表し、ε’ｇ（ν）
は、蛍光を発する材料の規格化された吸収スペクトルを表し、Ｌは、実効分子半径を表し
、Ｒは、熱活性化遅延蛍光体と蛍光を発する材料の分子間距離を表す。
【００５０】
ここで、熱活性化遅延蛍光体から蛍光を発する材料へのエネルギー移動効率ΦＥＴは、数
式（３）で表されると考えられる。ｋｒは、熱活性化遅延蛍光体の発光過程（一重項励起
状態からのエネルギー移動を論じる場合は蛍光、三重項励起状態からのエネルギー移動を
論じる場合はりん光）の速度定数を表し、ｋｎは、熱活性化遅延蛍光体の非発光過程（熱
失活や項間交差）の速度定数を表し、τは、実測される熱活性化遅延蛍光体の励起状態の
寿命を表す。
【００５１】
【数３】
2020115560.tif 000005
【００５２】
数式（３）より、エネルギー移動効率ΦＥＴを高くするためには、エネルギー移動の速度
定数ｋｈ＊→ｇを大きくし、他の競合する速度定数ｋｒ＋ｋｎ（＝１／τ）が相対的に小
さくなれば良いことがわかる。
【００５３】
上記（２−１）および（２−２）のエネルギー移動過程のいずれにおいても、熱活性化遅
延蛍光体の一重項励起状態（１Ｈ＊）から蛍光を発する材料へのエネルギー移動であるた
め、フェルスター機構（式（１））及びデクスター機構（式（２））の両方の機構による
エネルギー移動が考えられる。
【００５４】
まず、フェルスター機構によるエネルギー移動を考える。式（１）と式（３）からτを消
去すると、エネルギー移動効率ΦＥＴは、量子収率φ（一重項励起状態からのエネルギー
移動を論じているので、蛍光量子効率）が高い方が良いと言える。しかし実際は、さらに
重要なファクターとして、熱活性化遅延蛍光体の発光スペクトル（一重項励起状態からの
エネルギー移動を論じているので蛍光スペクトル）と蛍光を発する材料の吸収スペクトル
（一重項基底状態から一重項励起状態への遷移に相当する吸収）との重なりが大きいこと
も必要である（なお、蛍光を発する材料のモル吸光係数も高い方が好ましい）。このこと
は、熱活性化遅延蛍光体の発光スペクトルと、蛍光を発する材料の最も長波長側に現れる
吸収帯とが重なることを意味する。
【００５５】
次に、デクスター機構によるエネルギー移動を考える。式（２）によれば、速度定数ｋｈ
＊→ｇを大きくするには熱活性化遅延蛍光体の発光スペクトル（一重項励起状態からのエ
ネルギー移動を論じているので蛍光スペクトル）と蛍光を発する材料の吸収スペクトル（
一重項基底状態から一重項励起状態への遷移に相当する吸収）との重なりが大きい方が良
いことがわかる。
【００５６】
以上のことから、（２−１）、（２−２）のいずれの過程においても、エネルギー移動効
率の最適化は、熱活性化遅延蛍光体の発光スペクトルと、蛍光を発する材料の最も長波長
側に現れる吸収帯とが重なることによって実現される。
【００５７】
ただし、発光素子として発光効率を高めるためには、熱活性化遅延蛍光体が三重項励起状
態から一重項励起状態を生成するだけではなく、蛍光を発する材料の蛍光量子収率が高い
ことが重要である。
【００５８】
しかしながら、三重項励起状態から一重項励起状態を生成することができ、かつ蛍光量子
収率の高い材料の設計は大変困難である。
【００５９】
なお、（２）のエネルギー移動過程の割合が多く、（１）の直接再結合過程の割合が少な
い方が、（１−２）の熱失活過程を減少させることができるため好ましい。したがって、
蛍光を発する材料の濃度は５ｗｔ％以下が好ましく、１ｗｔ％以下がより好ましい。
【００６０】
そこで本発明の一態様は、蛍光を発する材料を発光物質として用いた場合の、熱活性化遅
延蛍光体の三重項励起状態からの蛍光を発する材料へのエネルギー移動効率、および蛍光
を発する材料の一重項励起状態の蛍光量子効率に関する問題点を克服できる、有用な手法
を提供する。以下に、その具体的な態様を説明する。
【００６１】
本発明の一態様では、蛍光を発する材料に効率的にエネルギー移動が可能なエネルギード
ナーとして、熱活性化遅延蛍光体を用いた発光素子を提供する。熱活性化遅延蛍光体は、
その一重項励起状態と、三重項励起状態とが近接しているという特徴を有する。そのため
、熱活性化遅延蛍光体は三重項励起状態から一重項励起状態への遷移が起こりやすい。さ
らにエネルギーアクセプターである蛍光を発する材料の一重項励起状態の吸収のうち最も
長波長側の吸収帯（一重項基底状態から一重項励起状態への遷移に相当する吸収）に、熱
活性化遅延蛍光体の発光スペクトルを重ねることによって、熱活性化遅延蛍光体の三重項
励起状態および一重項励起状態から蛍光を発する材料の一重項励起状態へのエネルギー移
動効率を高めることができる。
【００６２】
また、三重項励起状態から一重項励起状態を生成する機能と、一重項励起状態から効率よ
く発光を得る機能と、を異なる材料に担わせることで、発光物質として熱活性化遅延の有
無に関わらず蛍光量子収率の高い材料（たとえば蛍光量子収率が５０％以上の材料）を選
択することができる。
【００６３】
これによって、熱活性化遅延蛍光体の三重項励起状態および一重項励起状態のエネルギー
を、蛍光を発する材料の一重項励起状態を経てより効率的に発光に変換することができ、
発光効率の高い発光素子とすることが可能となる。
【００６４】
以上のような構成を有する発光素子は、図２のように効率よくエネルギー移動が起こる。
図２においては、電極１０１と電極１０２との間に発光層１１３が設けられている様子が
記載されている。各電極と発光層１１３との間には任意の層が存在していて良い。熱活性
化遅延蛍光体１１３Ｄの一重項励起状態ＳＤからは、発光物質１１３Ａの一重項励起状態
ＳＡへエネルギー移動が起こる。また、熱活性化遅延蛍光体１１３Ｄの三重項励起状態Ｔ
Ｄは、熱活性化遅延蛍光体１１３Ｄの一重項励起状態ＳＤに逆項間交差してから、発光物
質１１３Ａの一重項励起状態ＳＡへエネルギー移動が起こる。そして発光物質１１３Ａの
一重項励起状態ＳＡから発光が起こる。このように本実施の形態における発光素子では、
三重項励起状態から一重項励起状態を生成する機能と、一重項励起状態から効率よく発光
を得る機能と、を異なる材料に担わせることによって、エネルギー移動および発光が各々
良好に行われ、発光効率の高い発光素子を提供することができる。
【００６５】
図１に、本実施の形態における発光素子の概念図を示す。図１（Ａ）は発光素子の図、図
１（Ｂ）および図１（Ｃ）は発光層１１３のみを拡大して示した図である。
【００６６】
発光素子は、第１の電極１０１及び第２の電極１０２の一対の電極に挟まれたＥＬ層１０
３を有しており、ＥＬ層１０３は有機化合物を発光物質として含む。また、ＥＬ層は発光
層１１３を有しており、発光物質は少なくとも発光層１１３に含まれる。発光層１１３以
外の層については、限定されないため、その他の層はどのような層を用いていてもよいが
、代表的な積層構造としては、正孔注入層１１１、正孔輸送層１１２、電子輸送層１１４
、電子注入層１１５などがある。このほか、キャリアブロック層などを設けても良いし、
発光層を複数設けても良い。
【００６７】
発光層１１３には、熱活性化遅延蛍光体１１３Ｄ及び発光物質１１３Ａが含まれている。
図１（Ｂ）に示したように、熱活性化遅延蛍光体１１３Ｄは単独で三重項励起状態から逆
項間交差により一重項励起状態を生成できる材料から構成されてもよい。また熱活性化遅
延蛍光体１１３Ｄは複数種の材料から構成されていてもよい。中でも図１（Ｃ）に示した
ように、第１の有機化合物１１３Ｄ１および第２の有機化合物１１３Ｄ２の２種の材料か
ら構成され、これらが励起錯体（エキサイプレックス）を形成する組み合わせであると特
に好ましい。エキサイプレックスは、一重項励起状態の準位と三重項励起状態の準位の差
が非常に小さくなりやすい性質を有しているため、三重項励起状態の準位から一重項励起
状態の準位へのエネルギー移動が起こりやすい。そのため励起錯体を形成する第１の有機
化合物と第２の有機化合物とを組み合わせて構成された熱活性化遅延蛍光体は、本発明の
一態様における熱活性化遅延蛍光体として最適である。また、第１の有機化合物と第２の
有機化合物のうち、一方を正孔輸送性、他方を電子輸送性の材料とすると、第１の有機化
合物と第２の有機化合物の混合比率を調節することにより、発光層における正孔と電子の
キャリアバランスを最適化することが容易であるため、発光効率だけでなく信頼性の観点
からも好ましい。なお、本実施の形態の発光素子では、発光層１１３にその他の物質が含
まれていることを排除しない。
【００６８】
熱活性化遅延蛍光体はその一重項励起状態と三重項励起状態とが近接している状態にある
が、特に一重項励起状態と三重項励起状態とのエネルギー差が０ｅＶ以上０．２ｅＶ以下
であることが好ましい。
【００６９】
さらに、この熱活性化遅延蛍光体と蛍光を発する材料は、上述したように熱活性化遅延蛍
光体の発光と、発光物質１１３Ａの最も長波長側の吸収帯が重なり合う組み合わせである
ことが好ましい。このことにより、熱活性化遅延蛍光体の一重項励起状態から蛍光を発す
る材料の一重項励起状態へ効率よくエネルギーの移動が行われる。
【００７０】
上記、発光物質１１３Ａとして用いることのできる蛍光を発する材料としては例えば、以
下のようなものが挙げられる。５，６−ビス［４−（１０−フェニル−９−アントリル）
フェニル］−２，２’−ビピリジン（略称：ＰＡＰ２ＢＰｙ）、５，６−ビス［４’−（
１０−フェニル−９−アントリル）ビフェニル−４−イル］−２，２’−ビピリジン（略
称：ＰＡＰＰ２ＢＰｙ）、Ｎ，Ｎ’−ビス〔４−（９−フェニル−９Ｈ−フルオレン−９
−イル）フェニル〕−Ｎ，Ｎ’−ジフェニル−ピレン−１，６−ジアミン（略称：１，６
ＦＬＰＡＰｒｎ）、Ｎ，Ｎ’−ビス［４−（９Ｈ−カルバゾール−９−イル）フェニル］
−Ｎ，Ｎ’−ジフェニルスチルベン−４，４’−ジアミン（略称：ＹＧＡ２Ｓ）、４−（
９Ｈ−カルバゾール−９−イル）−４’−（１０−フェニル−９−アントリル）トリフェ
ニルアミン（略称：ＹＧＡＰＡ）、４−（９Ｈ−カルバゾール−９−イル）−４’−（９
，１０−ジフェニル−２−アントリル）トリフェニルアミン（略称：２ＹＧＡＰＰＡ）、
Ｎ，９−ジフェニル−Ｎ−［４−（１０−フェニル−９−アントリル）フェニル］−９Ｈ
−カルバゾール−３−アミン（略称：ＰＣＡＰＡ）、ペリレン、２，５，８，１１−テト
ラ−ｔｅｒｔ−ブチルペリレン（略称：ＴＢＰ）、４−（１０−フェニル−９−アントリ
ル）−４’−（９−フェニル−９Ｈ−カルバゾール−３−イル）トリフェニルアミン（略
称：ＰＣＢＡＰＡ）、Ｎ，Ｎ’’−（２−ｔｅｒｔ−ブチルアントラセン−９，１０−ジ
イルジ−４，１−フェニレン）ビス［Ｎ，Ｎ’，Ｎ’−トリフェニル−１，４−フェニレ
ンジアミン］（略称：ＤＰＡＢＰＡ）、Ｎ，９−ジフェニル−Ｎ−［４−（９，１０−ジ
フェニル−２−アントリル）フェニル］−９Ｈ−カルバゾール−３−アミン（略称：２Ｐ
ＣＡＰＰＡ）、Ｎ−［４−（９，１０−ジフェニル−２−アントリル）フェニル］−Ｎ，
Ｎ’，Ｎ’−トリフェニル−１，４−フェニレンジアミン（略称：２ＤＰＡＰＰＡ）、Ｎ
，Ｎ，Ｎ’，Ｎ’，Ｎ’’，Ｎ’’，Ｎ’’’，Ｎ’’’−オクタフェニルジベンゾ［ｇ
，ｐ］クリセン−２，７，１０，１５−テトラアミン（略称：ＤＢＣ１）、クマリン３０
、Ｎ−（９，１０−ジフェニル−２−アントリル）−Ｎ，９−ジフェニル−９Ｈ−カルバ
ゾール−３−アミン（略称：２ＰＣＡＰＡ）、Ｎ−［９，１０−ビス（１，１’−ビフェ
ニル−２−イル）−２−アントリル］−Ｎ，９−ジフェニル−９Ｈ−カルバゾール−３−
アミン（略称：２ＰＣＡＢＰｈＡ）、Ｎ−（９，１０−ジフェニル−２−アントリル）−
Ｎ，Ｎ’，Ｎ’−トリフェニル−１，４−フェニレンジアミン（略称：２ＤＰＡＰＡ）、
Ｎ−［９，１０−ビス（１，１’−ビフェニル−２−イル）−２−アントリル］−Ｎ，Ｎ
’，Ｎ’−トリフェニル−１，４−フェニレンジアミン（略称：２ＤＰＡＢＰｈＡ）、９
，１０−ビス（１，１’−ビフェニル−２−イル）−Ｎ−［４−（９Ｈ−カルバゾール−
９−イル）フェニル］−Ｎ−フェニルアントラセン−２−アミン（略称：２ＹＧＡＢＰｈ
Ａ）、Ｎ，Ｎ，９−トリフェニルアントラセン−９−アミン（略称：ＤＰｈＡＰｈＡ）ク
マリン５４５Ｔ、Ｎ，Ｎ’−ジフェニルキナクリドン、（略称：ＤＰＱｄ）、ルブレン、
５，１２−ビス（１，１’−ビフェニル−４−イル）−６，１１−ジフェニルテトラセン
（略称：ＢＰＴ）、２−（２−｛２−［４−（ジメチルアミノ）フェニル］エテニル｝−
６−メチル−４Ｈ−ピラン−４−イリデン）プロパンジニトリル（略称：ＤＣＭ１）、２
−｛２−メチル−６−［２−（２，３，６，７−テトラヒドロ−１Ｈ，５Ｈ−ベンゾ［ｉ
ｊ］キノリジン−９−イル）エテニル］−４Ｈ−ピラン−４−イリデン｝プロパンジニト
リル（略称：ＤＣＭ２）、Ｎ，Ｎ，Ｎ’，Ｎ’−テトラキス（４−メチルフェニル）テト
ラセン−５，１１−ジアミン（略称：ｐ−ｍＰｈＴＤ）、７，１４−ジフェニル−Ｎ，Ｎ
，Ｎ’，Ｎ’−テトラキス（４−メチルフェニル）アセナフト［１，２−ａ］フルオラン
テン−３，１０−ジアミン（略称：ｐ−ｍＰｈＡＦＤ）、２−｛２−イソプロピル−６−
［２−（１，１，７，７−テトラメチル−２，３，６，７−テトラヒドロ−１Ｈ，５Ｈ−
ベンゾ［ｉｊ］キノリジン−９−イル）エテニル］−４Ｈ−ピラン−４−イリデン｝プロ
パンジニトリル（略称：ＤＣＪＴＩ）、２−｛２−ｔｅｒｔ−ブチル−６−［２−（１，
１，７，７−テトラメチル−２，３，６，７−テトラヒドロ−１Ｈ，５Ｈ−ベンゾ［ｉｊ
］キノリジン−９−イル）エテニル］−４Ｈ−ピラン−４−イリデン｝プロパンジニトリ
ル（略称：ＤＣＪＴＢ）、２−（２，６−ビス｛２−［４−（ジメチルアミノ）フェニル
］エテニル｝−４Ｈ−ピラン−４−イリデン）プロパンジニトリル（略称：ＢｉｓＤＣＭ
）、２−｛２，６−ビス［２−（８−メトキシ−１，１，７，７−テトラメチル−２，３
，６，７−テトラヒドロ−１Ｈ，５Ｈ−ベンゾ［ｉｊ］キノリジン−９−イル）エテニル
］−４Ｈ−ピラン−４−イリデン｝プロパンジニトリル（略称：ＢｉｓＤＣＪＴＭ）など
が挙げられる。
【００７１】
上述の蛍光を発する材料の、発光層１１３中の濃度は５ｗｔ％以下が好ましく、１ｗｔ％
以下がより好ましい。このような濃度とすることで、（２）のエネルギー移動過程の割合
を多く、（１）の直接再結合過程の割合を少なくし、（１−２）の熱失活過程を減少させ
ることができる。
【００７２】
熱活性化遅延蛍光体としては、たとえば１種の材料から構成される場合は以下のようなも
のを用いることができる。
【００７３】
まずフラーレンやその誘導体、プロフラビン等のアクリジン誘導体、エオシン等が挙げら
れる。またマグネシウム（Ｍｇ）、亜鉛（Ｚｎ）、カドミウム（Ｃｄ）、スズ（Ｓｎ）、
白金（Ｐｔ）、インジウム（Ｉｎ）、もしくはパラジウム（Ｐｄ）等を含む金属含有ポル
フィリンが挙げられる。該金属含有ポルフィリンとしては、例えば、以下の構造式に示さ
れるプロトポルフィリン−フッ化スズ錯体（ＳｎＦ２（Ｐｒｏｔｏ  ＩＸ））、メソポル
フィリン−フッ化スズ錯体（ＳｎＦ２（Ｍｅｓｏ  ＩＸ））、ヘマトポルフィリン−フッ
化スズ錯体（ＳｎＦ２（Ｈｅｍａｔｏ  ＩＸ））、コプロポルフィリンテトラメチルエス
テル−フッ化スズ錯体（ＳｎＦ２（Ｃｏｐｒｏ  ＩＩＩ−４Ｍｅ））、オクタエチルポル
フィリン−フッ化スズ錯体（ＳｎＦ２（ＯＥＰ））、エチオポルフィリン−フッ化スズ錯
体（ＳｎＦ２（Ｅｔｉｏ  Ｉ））、オクタエチルポルフィリン−塩化白金錯体（ＰｔＣｌ
２ＯＥＰ）等も挙げられる。
【００７４】
【化１】
2020115560.tif 000006
【００７５】
また、１種の材料から構成される熱活性化遅延蛍光体としては、以下の構造式に示される
２−（ビフェニル−４−イル）−４，６−ビス（１２−フェニルインドロ［２，３−ａ］
カルバゾール−１１−イル）−１，３，５−トリアジン（ＰＩＣ−ＴＲＺ）等のπ電子過
剰型複素芳香環及びπ電子不足型複素芳香環を有する複素環化合物も用いることができる
。該複素環化合物は、π電子過剰型複素芳香環及びπ電子不足型複素芳香環を有するため
、電子輸送性及び正孔輸送性が高く、好ましい。なお、π電子過剰型複素芳香環とπ電子
不足型複素芳香環とが直接結合した物質は、π電子過剰型複素芳香環のドナー性とπ電子
不足型複素芳香環のアクセプター性が共に強くなり、一重項励起状態の準位と三重項励起
状態の準位の差が小さくなるため、特に好ましい。
【００７６】
【化２】
2020115560.tif 000007
【００７７】
また熱活性化遅延蛍光体として、第１の有機化合物及び第２の有機化合物の、２種の励起
錯体を形成する組み合わせの有機化合物を用いることができる。この場合公知のキャリア
輸送材料を適宜用いることができるが、効率よく励起錯体を形成するために、電子を受け
取りやすい化合物（電子輸送性を有する材料）と、正孔を受け取りやすい化合物（正孔輸
送性を有する材料）とを組み合わせることが特に好ましい。
【００７８】
なぜならば、電子輸送性を有する材料と、正孔輸送性を有する材料とを組み合わせて熱活
性化遅延蛍光体として用いて、電子輸送性を有する材料及び正孔輸送性を有する材料の混
合比率を調節することで、発光層における正孔と電子のキャリアバランスを最適化するこ
とが容易となるためである。発光層における正孔と電子のキャリアバランスを最適化する
ことにより、発光層中で電子と正孔の再結合が起こる領域が偏ることを抑制できる。再結
合が起こる領域の偏りを抑制することで、発光素子の信頼性を向上させることができる。
【００７９】
電子を受け取りやすい化合物（電子輸送性を有する材料）としては、π電子不足型複素芳
香族や金属錯体などを用いることができる。具体的には、ビス（１０−ヒドロキシベンゾ
［ｈ］キノリナト）ベリリウム（ＩＩ）（略称：ＢｅＢｑ２）、ビス（２−メチル−８−
キノリノラト）（４−フェニルフェノラト）アルミニウム（ＩＩＩ）（略称：ＢＡｌｑ）
、ビス（８−キノリノラト）亜鉛（ＩＩ）（略称：Ｚｎｑ）、ビス［２−（２−ベンゾオ
キサゾリル）フェノラト］亜鉛（ＩＩ）（略称：ＺｎＰＢＯ）、ビス［２−（２−ベンゾ
チアゾリル）フェノラト］亜鉛（ＩＩ）（略称：ＺｎＢＴＺ）などの金属錯体や、２−（
４−ビフェニリル）−５−（４−ｔｅｒｔ−ブチルフェニル）−１，３，４−オキサジア
ゾール（略称：ＰＢＤ）、３−（４−ビフェニリル）−４−フェニル−５−（４−ｔｅｒ
ｔ−ブチルフェニル）−１，２，４−トリアゾール（略称：ＴＡＺ）、１，３−ビス［５
−（ｐ−ｔｅｒｔ−ブチルフェニル）−１，３，４−オキサジアゾール−２−イル］ベン
ゼン（略称：ＯＸＤ−７）、９−［４−（５−フェニル−１，３，４−オキサジアゾール
−２−イル）フェニル］−９Ｈ−カルバゾール（略称：ＣＯ１１）、２，２’，２’’−
（１，３，５−ベンゼントリイル）トリス（１−フェニル−１Ｈ−ベンゾイミダゾール）
（略称：ＴＰＢＩ）、２−［３−（ジベンゾチオフェン−４−イル）フェニル］−１−フ
ェニル−１Ｈ−ベンゾイミダゾール（略称：ｍＤＢＴＢＩｍ−ＩＩ）などのポリアゾール
骨格を有する複素環化合物や、２−［３−（ジベンゾチオフェン−４−イル）フェニル］
ジベンゾ［ｆ，ｈ］キノキサリン（略称：２ｍＤＢＴＰＤＢｑ−ＩＩ）、２−［３’−（
ジベンゾチオフェン−４−イル）ビフェニル−３−イル］ジベンゾ［ｆ、ｈ］キノキサリ
ン（略称：２ｍＤＢＴＢＰＤＢｑ−ＩＩ）、２−［３’−（９Ｈ−カルバゾール−９−イ
ル）ビフェニル−３−イル］ジベンゾ［ｆ、ｈ］キノキサリン（略称：２ｍＣｚＢＰＤＢ
ｑ）、４，６−ビス［３−（フェナントレン−９−イル）フェニル］ピリミジン（略称：
４，６ｍＰｎＰ２Ｐｍ）、４，６−ビス〔３−（４−ジベンゾチエニル）フェニル〕ピリ
ミジン（略称：４，６ｍＤＢＴＰ２Ｐｍ−ＩＩ）などのジアジン骨格を有する複素環化合
物や、３，５−ビス［３−（９Ｈ−カルバゾール−９−イル）フェニル］ピリジン（略称
：３５ＤＣｚＰＰｙ）、１，３，５−トリ［３−（３−ピリジル）フェニル］ベンゼン（
略称：ＴｍＰｙＰＢ）などのピリジン骨格を有する複素環化合物が挙げられる。上述した
中でも、ジアジン骨格を有する複素環化合物やピリジン骨格を有する複素環化合物は、信
頼性が良好であり好ましい。特に、ジアジン（ピリミジンやピラジン）骨格を有する複素
環化合物は、電子輸送性が高く、駆動電圧低減にも寄与する。
【００８０】
正孔を受け取りやすい化合物（正孔輸送性を有する材料）としては、π電子過剰型複素芳
香族又は芳香族アミンなどを好適に用いることができる。具体的には、２−［Ｎ−（９−
フェニルカルバゾール−３−イル）−Ｎ−フェニルアミノ］スピロ−９，９’−ビフルオ
レン（略称：ＰＣＡＳＦ）、４，４’−ビス［Ｎ−（１−ナフチル）−Ｎ−フェニルアミ
ノ］ビフェニル（略称：ＮＰＢ）、Ｎ，Ｎ’−ビス（３−メチルフェニル）−Ｎ，Ｎ’−
ジフェニル−［１，１’−ビフェニル］−４，４’−ジアミン（略称：ＴＰＤ）、４，４
’−ビス［Ｎ−（スピロ−９，９’−ビフルオレン−２−イル）−Ｎ―フェニルアミノ］
ビフェニル（略称：ＢＳＰＢ）、４−フェニル−４’−（９−フェニルフルオレン−９−
イル）トリフェニルアミン（略称：ＢＰＡＦＬＰ）、４−フェニル−３’−（９−フェニ
ルフルオレン−９−イル）トリフェニルアミン（略称：ｍＢＰＡＦＬＰ）、４−フェニル
−４’−（９−フェニル−９Ｈ−カルバゾール−３−イル）トリフェニルアミン（略称：
ＰＣＢＡ１ＢＰ）、４，４’−ジフェニル−４’’−（９−フェニル−９Ｈ−カルバゾー
ル−３−イル）トリフェニルアミン（略称：ＰＣＢＢｉ１ＢＰ）、４−（１−ナフチル）
−４’−（９−フェニル−９Ｈ−カルバゾール−３−イル）トリフェニルアミン（略称：
ＰＣＢＡＮＢ）、４，４’−ジ（１−ナフチル）−４’’−（９−フェニル−９Ｈ−カル
バゾール−３−イル）トリフェニルアミン（略称：ＰＣＢＮＢＢ）、９，９−ジメチル−
Ｎ−フェニル−Ｎ−［４−（９−フェニル−９Ｈ−カルバゾール−３−イル）フェニル］
−フルオレン−２−アミン（略称：ＰＣＢＡＦ）、Ｎ−フェニル−Ｎ−［４−（９−フェ
ニル−９Ｈ−カルバゾール−３−イル）フェニル］−スピロ−９，９’−ビフルオレン−
２−アミン（略称：ＰＣＢＡＳＦ）などの芳香族アミン骨格を有する化合物や、１，３−
ビス（Ｎ−カルバゾリル）ベンゼン（略称：ｍＣＰ）、４，４’−ジ（Ｎ−カルバゾリル
）ビフェニル（略称：ＣＢＰ）、３，６−ビス（３，５−ジフェニルフェニル）−９−フ
ェニルカルバゾール（略称：ＣｚＴＰ）、９−フェニル−９Ｈ−３−（９−フェニル−９
Ｈ−カルバゾール−３−イル）カルバゾール（略称：ＰＣＣＰ）などのカルバゾール骨格
を有する化合物や、４，４’，４’’−（ベンゼン−１，３，５−トリイル）トリ（ジベ
ンゾチオフェン）（略称：ＤＢＴ３Ｐ−ＩＩ）、２，８−ジフェニル−４−［４−（９−
フェニル−９Ｈ−フルオレン−９−イル）フェニル］ジベンゾチオフェン（略称：ＤＢＴ
ＦＬＰ−ＩＩＩ）、４−［４−（９−フェニル−９Ｈ−フルオレン−９−イル）フェニル
］−６−フェニルジベンゾチオフェン（略称：ＤＢＴＦＬＰ−ＩＶ）などのチオフェン骨
格を有する化合物や、４，４’，４’’−（ベンゼン−１，３，５−トリイル）トリ（ジ
ベンゾフラン）（略称：ＤＢＦ３Ｐ−ＩＩ）、４−｛３−［３−（９−フェニル−９Ｈ−
フルオレン−９−イル）フェニル］フェニル｝ジベンゾフラン（略称：ｍｍＤＢＦＦＬＢ
ｉ−ＩＩ）などのフラン骨格を有する化合物が挙げられる。上述した中でも、芳香族アミ
ン骨格を有する化合物やカルバゾール骨格を有する化合物は、信頼性が良好であり、また
、正孔輸送性が高く、駆動電圧低減にも寄与するため好ましい。
【００８１】
第１の有機化合物及び第２の有機化合物は、これらに限定されることなく、キャリアを輸
送でき、且つ励起錯体を形成できる組み合わせであり、当該励起錯体の発光が、発光物質
の吸収スペクトルにおける最も長波長側の吸収帯（発光物質の一重項基底状態から一重項
励起状態への遷移に相当する吸収）と重なっていればよく、公知の他の材料を用いても良
い。
【００８２】
なお、電子輸送性を有する材料と正孔輸送性を有する材料で第１の有機化合物及び第２の
有機化合物を構成する場合、その混合比によってキャリアバランスを制御することができ
る。具体的には、第１の有機化合物：第２の有機化合物＝１：９〜９：１の範囲が好まし
い。
【００８３】
ここで、励起錯体を形成する各化合物（第１の有機化合物１１３Ｄ１及び第２の有機化合
物１１３Ｄ２）及び励起錯体について少し詳しく説明する。
【００８４】
図１０（Ａ）、図１０（Ｂ）に、４種の有機化合物単独の発光スペクトルと、これらから
形成された励起錯体の発光スペクトルを示した。なお、図中、化合物１が２−［４−（ジ
ベンゾチオフェン−４−イル）フェニル］−１−フェニル−１Ｈ−ベンゾイミダゾール（
略称：ＤＢＴＢＩｍ−ＩＩ）、化合物２が２−［３−（ジベンゾチオフェン−４−イル）
フェニル］ジベンゾ［ｆ，ｈ］キノキサリン（略称：２ｍＤＢＴＰＤＢｑ−ＩＩ）、化合
物３が４，４’，４’’−トリス［Ｎ−（１−ナフチル）−Ｎ−フェニルアミノ］トリフ
ェニルアミン（略称：１’−ＴＮＡＴＡ）、化合物４が２，７−ビス［Ｎ−（４−ジフェ
ニルアミノフェニル）−Ｎ−フェニルアミノ］−スピロ−９，９’−ビフルオレン（略称
：ＤＰＡ２ＳＦ）である。励起錯体１は化合物１と化合物３の励起錯体、励起錯体２は化
合物２と化合物３の励起錯体、励起錯体３が化合物２と４，４’−ビス［Ｎ−（１−ナフ
チル）−Ｎ−フェニルアミノ］ビフェニル（略称：ＮＰＢ）との励起錯体、励起錯体４が
化合物２と化合物４との励起錯体のスペクトルである。
【００８５】
以下に各化合物の構造式を示す。
【００８６】
【化３】
2020115560.tif 000008
【００８７】
図１０（Ａ）には、励起錯体１及び励起錯体２の他、化合物１乃至化合物３の発光スペク
トルを示す。励起錯体１で表されるスペクトルには化合物１をベースに、化合物３を少量
添加した材料の発光を測定した結果を、励起錯体２で表されるスペクトルには、化合物２
をベースに化合物３を少量添加した材料の発光を測定した結果をそれぞれ示した。すなわ
ち、励起錯体１の測定を行った試料においては、化合物１と化合物３のどちらか一方が第
１の有機化合物１１３Ｄ１に相当し、他方が第２の有機化合物１１３Ｄ２に相当する。ま
た、励起錯体２の測定を行った試料においては、化合物２と化合物３のどちらか一方が第
１の有機化合物１１３Ｄ１に相当し、他方が第２の有機化合物１１３Ｄ２に相当する。
【００８８】
図１０（Ａ）からわかるように、少量成分である化合物３が同じであっても、励起錯体１
と励起錯体２の発光は１００ｎｍ以上の差がある。すなわち、ベースの物質を変更するこ
とによって、励起錯体の発光波長を容易に調整することができる。
【００８９】
なお、励起錯体１の発光スペクトルのピーク波長は５２０ｎｍ程度であるため、化合物１
と化合物３とを含む熱活性化遅延蛍光体は、青緑から赤色の蛍光を発する材料と混合して
好適に用いることができる。
【００９０】
また、励起錯体２の発光スペクトルのピーク波長は６１０ｎｍ程度であるため、化合物２
と化合物３とを含む熱活性化遅延蛍光体は、赤色の蛍光を発する材料と混合して好適に用
いることができる。
【００９１】
図１０（Ｂ）では、励起錯体３及び励起錯体４のほか、化合物２と化合物４の発光スペク
トルを示す。励起錯体３で表されるスペクトルには、化合物２をベースに、ＮＰＢを少量
添加した材料の発光を測定した結果を、励起錯体４で表されるスペクトルには化合物２を
ベースに化合物４を少量添加した材料の発光を測定した結果をそれぞれ示した。すなわち
、励起錯体３の測定を行った試料においては、化合物２とＮＰＢのどちらか一方が第１の
有機化合物１１３Ｄ１に相当し、他方が第２の有機化合物１１３Ｄ２に相当する。また、
励起錯体４の測定を行った試料においては、化合物２と化合物４のどちらか一方が第１の
有機化合物１１３Ｄ１に相当し、他方が第２の有機化合物１１３Ｄ２に相当する。
【００９２】
図１０（Ｂ）からわかるように、ベースの材料が同じであっても、励起錯体３と励起錯体
４の発光には１００ｎｍ近くの差がある。すなわち、少量成分である物質を変更すること
によっても、励起錯体の発光波長を容易に調整することが可能である。
【００９３】
なお、励起錯体３の発光スペクトルのピーク波長は５２０ｎｍ程度であるため、化合物２
とＮＰＢとを含む熱活性化遅延蛍光体は、青緑から赤色の蛍光を発する材料と混合して好
適に用いることができる。
【００９４】
また、励起錯体４の発光スペクトルのピーク波長は５８０ｎｍ程度であるため、化合物２
と化合物４とを含む熱活性化遅延蛍光体は、橙色から赤色の蛍光を発する材料と混合して
好適に用いることができる。
【００９５】
以上のような構成を有する発光素子は、蛍光を発する材料へのエネルギー移動効率が高く
、発光効率の良好な発光素子である。
【００９６】
また、熱活性化遅延蛍光体として励起錯体を形成する組み合わせの２種の有機化合物を用
いると、発光素子の駆動電圧を低くすることができる点も好ましい。駆動電圧を低くする
ことで、低消費電力な発光素子とすることが可能となる。励起錯体を用いて発光素子の駆
動電圧を低くできる理由について、以下に説明する。
【００９７】
熱活性化遅延蛍光体として励起錯体を形成する組み合わせの有機化合物を用いる場合、キ
ャリアの再結合（又は一重項励起子）によって励起錯体が形成される電圧のしきい値は、
該励起錯体の発光スペクトルのピークのエネルギーによって決まる。例えば、励起錯体の
発光スペクトルのピークが６２０ｎｍ（２．０ｅＶ）であれば、その励起錯体を電気エネ
ルギーで形成するのに必要な電圧のしきい値も２．０Ｖ程度である。
【００９８】
ここで、励起錯体の発光スペクトルのピークのエネルギーが高すぎる（波長が短すぎる）
と、励起錯体が形成される電圧のしきい値も増大してしまう。この場合、励起錯体から蛍
光を発する材料にエネルギー移動して蛍光を発する材料を発光させるために、より大きな
電圧を要することになり、余分なエネルギーを消費してしまうため、好ましくない。この
観点では、励起錯体の発光スペクトルのピークのエネルギーが低い（波長が長い）ほど、
該電圧のしきい値は小さくなり好ましい。
【００９９】
そのため、励起錯体の発光スペクトルのピーク波長を、蛍光を発する材料の吸収スペクト
ルの最も長波長側に位置する吸収帯のピーク波長以上とすると、駆動電圧の低い発光素子
を得ることができる。この場合でも、励起錯体の発光スペクトルと蛍光を発する材料の吸
収スペクトルの最も長波長側に位置する吸収帯との重なりを利用してエネルギー移動が可
能であるため、高い発光効率を得ることができる。このように、駆動電圧を低減しつつ、
高い発光効率（外部量子効率）が得られることにより、高い電力効率が実現できる。
【０１００】
上記発光素子は、キャリアの再結合によって蛍光を発する材料が発光を始めるしきい値電
圧よりも、キャリアの再結合によって励起錯体が形成されるしきい値電圧の方が小さい。
つまり、発光素子に印加される電圧が、蛍光を発する材料が発光を始めるしきい値電圧未
満であっても、キャリアが再結合し励起錯体を形成することで、発光素子に再結合電流が
流れ始める。したがって、より駆動電圧の低い（電圧−電流特性の良い）発光素子を実現
することができる。
【０１０１】
また、これにより、蛍光を発する材料が発光を始めるしきい値電圧に達した頃には、発光
層中に十分な数のキャリアが存在し、蛍光を発する材料の発光に寄与できるキャリアの再
結合が円滑に、かつ数多く行われる。よって、蛍光を発する材料のしきい値電圧（発光開
始電圧）付近において、輝度は急激に高くなる。つまり、電圧−輝度特性の発光開始電圧
付近の立ち上がりを急峻にすることができるため、所望の輝度に要する駆動電圧も低くす
ることができる。また、実用的な輝度を得るためには、蛍光を発する材料のしきい値電圧
（発光開始電圧）以上の電圧で駆動するため、蛍光を発する材料の発光が支配的であり、
発光素子は高い電流効率を実現することもできる。
【０１０２】
上記の低電圧化の効果は、励起錯体の発光スペクトルのピークが、蛍光を発する材料の発
光スペクトルのピーク＋３０ｎｍ以内、または励起錯体の発光スペクトルのピーク波長と
、蛍光を発する材料の発光のピーク波長とのエネルギー換算値の差が＋０．２ｅＶ以下の
領域で顕著に見られる。また、励起錯体の発光スペクトルのピークが、蛍光を発する材料
の発光スペクトルのピーク−３０ｎｍ以内、または励起錯体の発光スペクトルのピーク波
長と、蛍光を発する材料の発光のピーク波長とのエネルギー換算値の差が−０．２ｅＶ以
上の領域であれば、比較的高い発光効率も保てる。
【０１０３】
（実施の形態２）
本実施の形態では実施の形態１で説明した発光素子の詳細な構造の例について図１を用い
て以下に説明する。
【０１０４】
本実施の形態における発光素子は、一対の電極間に複数の層からなるＥＬ層を有する。本
実施の形態において、発光素子は、第１の電極１０１と、第２の電極１０２と、第１の電
極１０１と第２の電極１０２との間に設けられたＥＬ層１０３とから構成されている。な
お、本形態では第１の電極１０１は陽極として機能し、第２の電極１０２は陰極として機
能するものとして、以下説明をする。つまり、第１の電極１０１の方が第２の電極１０２
よりも電位が高くなるように、第１の電極１０１と第２の電極１０２に電圧を印加したと
きに、発光が得られる構成となっている。
【０１０５】
第１の電極１０１は陽極として機能するため、仕事関数の大きい（具体的には４．０ｅＶ
以上）金属、合金、導電性化合物、およびこれらの混合物などを用いて形成することが好
ましい。具体的には、例えば、酸化インジウム−酸化スズ（ＩＴＯ：Ｉｎｄｉｕｍ  Ｔｉ
ｎ  Ｏｘｉｄｅ）、ケイ素若しくは酸化ケイ素を含有した酸化インジウム−酸化スズ、酸
化インジウム−酸化亜鉛、酸化タングステン及び酸化亜鉛を含有した酸化インジウム（Ｉ
ＷＺＯ）等が挙げられる。これらの導電性金属酸化物膜は、通常スパッタリング法により
成膜されるが、ゾル−ゲル法などを応用して作製しても構わない。作製方法の例としては
、酸化インジウム−酸化亜鉛は、酸化インジウムに対し１〜２０ｗｔ％の酸化亜鉛を加え
たターゲットを用いてスパッタリング法により形成する方法などがある。また、酸化タン
グステン及び酸化亜鉛を含有した酸化インジウム（ＩＷＺＯ）は、酸化インジウムに対し
酸化タングステンを０．５〜５ｗｔ％、酸化亜鉛を０．１〜１ｗｔ％含有したターゲット
を用いてスパッタリング法により形成することもできる。この他、金（Ａｕ）、白金（Ｐ
ｔ）、ニッケル（Ｎｉ）、タングステン（Ｗ）、クロム（Ｃｒ）、モリブデン（Ｍｏ）、
鉄（Ｆｅ）、コバルト（Ｃｏ）、銅（Ｃｕ）、パラジウム（Ｐｄ）、または金属材料の窒
化物（例えば、窒化チタン）等が挙げられる。グラフェンも用いることができる。なお、
後述する複合材料をＥＬ層１０３における第１の電極１０１と接する層に用いることで、
仕事関数に関わらず、電極材料を選択することができるようになる。
【０１０６】
ＥＬ層１０３の積層構造については、発光層１１３が実施の形態１に示したような構成と
なっていれば他は特に限定されない。例えば、正孔注入層、正孔輸送層、発光層、電子輸
送層、電子注入層、キャリアブロック層、中間層等を適宜組み合わせて構成することがで
きる。本実施の形態では、ＥＬ層１０３は、第１の電極１０１の上に順に積層した正孔注
入層１１１、正孔輸送層１１２、発光層１１３、電子輸送層１１４、電子注入層１１５を
有する構成について説明する。各層を構成する材料について以下に具体的に示す。
【０１０７】
正孔注入層１１１は、正孔注入性の高い材料を含む層である。モリブデン酸化物やバナジ
ウム酸化物、ルテニウム酸化物、タングステン酸化物、マンガン酸化物等を用いることが
できる。この他、フタロシアニン（略称：Ｈ２Ｐｃ）や銅フタロシアニン（ＣｕＰＣ）等
のフタロシアニン系の化合物、４，４’−ビス［Ｎ−（４−ジフェニルアミノフェニル）
−Ｎ−フェニルアミノ］ビフェニル（略称：ＤＰＡＢ）、Ｎ，Ｎ’−ビス｛４−［ビス（
３−メチルフェニル）アミノ］フェニル｝−Ｎ，Ｎ’−ジフェニル−（１，１’−ビフェ
ニル）−４，４’−ジアミン（略称：ＤＮＴＰＤ）等の芳香族アミン化合物、或いはポリ
（エチレンジオキシチオフェン）／ポリ（スチレンスルホン酸）（ＰＥＤＯＴ／ＰＳＳ）
等の高分子等によっても正孔注入層１１１を形成することができる。
【０１０８】
また、正孔注入層１１１として、正孔輸送性を有する材料にアクセプター性物質を含有さ
せた複合材料を用いることができる。なお、正孔輸送性の物質にアクセプター性物質を含
有させたものを用いることにより、電極の仕事関数に依らず電極を形成する材料を選ぶこ
とができる。つまり、第１の電極１０１として仕事関数の大きい材料だけでなく、仕事関
数の小さい材料も用いることができるようになる。アクセプター性物質としては、７，７
，８，８−テトラシアノ−２，３，５，６−テトラフルオロキノジメタン（略称：Ｆ４−
ＴＣＮＱ）、クロラニル等を挙げることができる。また、遷移金属酸化物を挙げることが
できる。また元素周期表における第４族乃至第８族に属する金属の酸化物を挙げることが
できる。具体的には、酸化バナジウム、酸化ニオブ、酸化タンタル、酸化クロム、酸化モ
リブデン、酸化タングステン、酸化マンガン、酸化レニウムは電子受容性が高いため好ま
しい。中でも特に、酸化モリブデンは大気中でも安定であり、吸湿性が低く、扱いやすい
ため好ましい。
【０１０９】
複合材料に用いる正孔輸送性の物質としては、芳香族アミン化合物、カルバゾール誘導体
、芳香族炭化水素、高分子化合物（オリゴマー、デンドリマー、ポリマー等）など、種々
の有機化合物を用いることができる。なお、複合材料に用いる有機化合物としては、正孔
輸送性の高い有機化合物であることが好ましい。具体的には、１０−６ｃｍ２／Ｖｓ以上
の正孔移動度を有する物質であることが好ましい。以下では、複合材料における正孔輸送
性の物質として用いることのできる有機化合物を具体的に列挙する。
【０１１０】
例えば、芳香族アミン化合物としては、Ｎ，Ｎ’−ジ（ｐ−トリル）−Ｎ，Ｎ’−ジフェ
ニル−ｐ−フェニレンジアミン（略称：ＤＴＤＰＰＡ）、４，４’−ビス［Ｎ−（４−ジ
フェニルアミノフェニル）−Ｎ−フェニルアミノ］ビフェニル（略称：ＤＰＡＢ）、Ｎ，
Ｎ’−ビス｛４−［ビス（３−メチルフェニル）アミノ］フェニル｝−Ｎ，Ｎ’−ジフェ
ニル−（１，１’−ビフェニル）−４，４’−ジアミン（略称：ＤＮＴＰＤ）、１，３，
５−トリス［Ｎ−（４−ジフェニルアミノフェニル）−Ｎ−フェニルアミノ］ベンゼン（
略称：ＤＰＡ３Ｂ）等を挙げることができる。
【０１１１】
複合材料に用いることのできるカルバゾール誘導体としては、具体的には、３−［Ｎ−（
９−フェニルカルバゾール−３−イル）−Ｎ−フェニルアミノ］−９−フェニルカルバゾ
ール（略称：ＰＣｚＰＣＡ１）、３，６−ビス［Ｎ−（９−フェニルカルバゾール−３−
イル）−Ｎ−フェニルアミノ］−９−フェニルカルバゾール（略称：ＰＣｚＰＣＡ２）、
３−［Ｎ−（１−ナフチル）−Ｎ−（９−フェニルカルバゾール−３−イル）アミノ］−
９−フェニルカルバゾール（略称：ＰＣｚＰＣＮ１）等を挙げることができる。
【０１１２】
また、複合材料に用いることのできるカルバゾール誘導体としては、他に、４，４’−ジ
（Ｎ−カルバゾリル）ビフェニル（略称：ＣＢＰ）、１，３，５−トリス［４−（Ｎ−カ
ルバゾリル）フェニル］ベンゼン（略称：ＴＣＰＢ）、９−［４−（１０−フェニル−９
−アントラセニル）フェニル］−９Ｈ−カルバゾール（略称：ＣｚＰＡ）、１，４−ビス
［４−（Ｎ−カルバゾリル）フェニル］−２，３，５，６−テトラフェニルベンゼン等を
用いることができる。
【０１１３】
また、複合材料に用いることのできる芳香族炭化水素としては、例えば、２−ｔｅｒｔ−
ブチル−９，１０−ジ（２−ナフチル）アントラセン（略称：ｔ−ＢｕＤＮＡ）、２−ｔ
ｅｒｔ−ブチル−９，１０−ジ（１−ナフチル）アントラセン、９，１０−ビス（３，５
−ジフェニルフェニル）アントラセン（略称：ＤＰＰＡ）、２−ｔｅｒｔ−ブチル−９，
１０−ビス（４−フェニルフェニル）アントラセン（略称：ｔ−ＢｕＤＢＡ）、９，１０
−ジ（２−ナフチル）アントラセン（略称：ＤＮＡ）、９，１０−ジフェニルアントラセ
ン（略称：ＤＰＡｎｔｈ）、２−ｔｅｒｔ−ブチルアントラセン（略称：ｔ−ＢｕＡｎｔ
ｈ）、９，１０−ビス（４−メチル−１−ナフチル）アントラセン（略称：ＤＭＮＡ）、
２−ｔｅｒｔ−ブチル−９，１０−ビス［２−（１−ナフチル）フェニル］アントラセン
、９，１０−ビス［２−（１−ナフチル）フェニル］アントラセン、２，３，６，７−テ
トラメチル−９，１０−ジ（１−ナフチル）アントラセン、２，３，６，７−テトラメチ
ル−９，１０−ジ（２−ナフチル）アントラセン、９，９’−ビアントリル、１０，１０
’−ジフェニル−９，９’−ビアントリル、１０，１０’−ビス（２−フェニルフェニル
）−９，９’−ビアントリル、１０，１０’−ビス［（２，３，４，５，６−ペンタフェ
ニル）フェニル］−９，９’−ビアントリル、アントラセン、テトラセン、ルブレン、ペ
リレン、２，５，８，１１−テトラ（ｔｅｒｔ−ブチル）ペリレン等が挙げられる。また
、この他、ペンタセン、コロネン等も用いることができる。このように、１×１０−６ｃ
ｍ２／Ｖｓ以上の正孔移動度を有し、炭素数１４〜４２である芳香族炭化水素を用いるこ
とがより好ましい。
【０１１４】
なお、複合材料に用いることのできる芳香族炭化水素は、ビニル骨格を有していてもよい
。ビニル基を有している芳香族炭化水素としては、例えば、４，４’−ビス（２，２−ジ
フェニルビニル）ビフェニル（略称：ＤＰＶＢｉ）、９，１０−ビス［４−（２，２−ジ
フェニルビニル）フェニル］アントラセン（略称：ＤＰＶＰＡ）等が挙げられる。
【０１１５】
また、ポリ（Ｎ−ビニルカルバゾール）（略称：ＰＶＫ）やポリ（４−ビニルトリフェニ
ルアミン）（略称：ＰＶＴＰＡ）、ポリ［Ｎ−（４−｛Ｎ’−［４−（４−ジフェニルア
ミノ）フェニル］フェニル−Ｎ’−フェニルアミノ｝フェニル）メタクリルアミド］（略
称：ＰＴＰＤＭＡ）、ポリ［Ｎ，Ｎ’−ビス（４−ブチルフェニル）−Ｎ，Ｎ’−ビス（
フェニル）ベンジジン］（略称：Ｐｏｌｙ−ＴＰＤ）等の高分子化合物を用いることもで
きる。
【０１１６】
正孔注入層１１１を形成することによって、正孔の注入性が良好となり、駆動電圧の小さ
い発光素子を得ることが可能となる。
【０１１７】
正孔輸送層１１２は、正孔輸送性を有する材料を含む層である。正孔輸送性の物質として
は、例えば、４，４’−ビス［Ｎ−（１−ナフチル）−Ｎ−フェニルアミノ］ビフェニル
（略称：ＮＰＢ）やＮ，Ｎ’−ビス（３−メチルフェニル）−Ｎ，Ｎ’−ジフェニル−［
１，１’−ビフェニル］−４，４’−ジアミン（略称：ＴＰＤ）、４，４’，４’’−ト
リス（Ｎ，Ｎ−ジフェニルアミノ）トリフェニルアミン（略称：ＴＤＡＴＡ）、４，４’
，４’’−トリス［Ｎ−（３−メチルフェニル）−Ｎ−フェニルアミノ］トリフェニルア
ミン（略称：ＭＴＤＡＴＡ）、４，４’−ビス［Ｎ−（スピロ−９，９’−ビフルオレン
−２−イル）−Ｎ―フェニルアミノ］ビフェニル（略称：ＢＳＰＢ）、４−フェニル−４
’−（９−フェニルフルオレン−９−イル）トリフェニルアミン（略称：ＢＰＡＦＬＰ）
などの芳香族アミン化合物等を用いることができる。ここに述べた物質は、正孔輸送性が
高く、主に１０−６ｃｍ２／Ｖｓ以上の正孔移動度を有する物質である。また、上述の複
合材料における正孔輸送性の物質として挙げた有機化合物も正孔輸送層１１２に用いるこ
とができる。また、ポリ（Ｎ−ビニルカルバゾール）（略称：ＰＶＫ）やポリ（４−ビニ
ルトリフェニルアミン）（略称：ＰＶＴＰＡ）等の高分子化合物を用いることもできる。
なお、正孔輸送性の物質を含む層は、単層のものだけでなく、上記物質からなる層が二層
以上積層したものとしてもよい。
【０１１８】
発光層１１３は、発光物質と、熱活性化遅延蛍光体と、を少なくとも含む層である。発光
層１１３は、実施の形態１で説明したような構成を有していることから、本実施の形態に
おける発光素子は非常に発光効率の良好な発光素子とすることができる。発光層１１３の
主な構成については実施の形態１の記載を参照されたい。
【０１１９】
以上のような構成を有する発光層１１３は、真空蒸着法での共蒸着や、混合溶液としてイ
ンクジェット法やスピンコート法やディップコート法などを用いて成膜することで作製す
ることができる。
【０１２０】
電子輸送層１１４は、電子輸送性を有する材料を含む層である。例えば、トリス（８−キ
ノリノラト）アルミニウム（略称：Ａｌｑ）、トリス（４−メチル−８−キノリノラト）
アルミニウム（略称：Ａｌｍｑ３）、ビス（１０−ヒドロキシベンゾ［ｈ］キノリナト）
ベリリウム（略称：ＢｅＢｑ２）、ビス（２−メチル−８−キノリノラト）（４−フェニ
ルフェノラト）アルミニウム（略称：ＢＡｌｑ）など、キノリン骨格またはベンゾキノリ
ン骨格を有する金属錯体等からなる層である。また、この他ビス［２−（２−ヒドロキシ
フェニル）ベンズオキサゾラト］亜鉛（略称：Ｚｎ（ＢＯＸ）２）、ビス［２−（２−ヒ
ドロキシフェニル）ベンゾチアゾラト］亜鉛（略称：Ｚｎ（ＢＴＺ）２）などのオキサゾ
ール系、チアゾール系配位子を有する金属錯体なども用いることができる。さらに、金属
錯体以外にも、２−（４−ビフェニリル）−５−（４−ｔｅｒｔ−ブチルフェニル）−１
，３，４−オキサジアゾール（略称：ＰＢＤ）や、１，３−ビス［５−（ｐ−ｔｅｒｔ−
ブチルフェニル）−１，３，４−オキサジアゾール−２−イル］ベンゼン（略称：ＯＸＤ
−７）、３−（４−ビフェニリル）−４−フェニル−５−（４−ｔｅｒｔ−ブチルフェニ
ル）−１，２，４−トリアゾール（略称：ＴＡＺ）、バソフェナントロリン（略称：ＢＰ
ｈｅｎ）、バソキュプロイン（略称：ＢＣＰ）なども用いることができる。ここに述べた
物質は、電子輸送性が高く、主に１０−６ｃｍ２／Ｖｓ以上の電子移動度を有する物質で
ある。なお、上述した電子輸送性の熱活性化遅延蛍光体を電子輸送層１１４に用いても良
い。
【０１２１】
また、電子輸送層１１４は、単層のものだけでなく、上記物質からなる層が二層以上積層
したものとしてもよい。
【０１２２】
また、電子輸送層と発光層との間に電子の移動を制御する層を設けても良い。これは上述
したような電子輸送性の高い材料に、電子トラップ性の高い物質を少量添加した層であっ
て、電子キャリアの移動を抑制することによって、キャリアバランスを調節することが可
能となる。このような構成は、発光層を電子が突き抜けてしまうことにより発生する問題
（例えば素子寿命の低下）の抑制に大きな効果を発揮する。
【０１２３】
また、電子輸送層１１４と第２の電極１０２との間に、第２の電極１０２に接して電子注
入層１１５を設けてもよい。電子注入層１１５としては、フッ化リチウム（ＬｉＦ）、フ
ッ化セシウム（ＣｓＦ）、フッ化カルシウム（ＣａＦ２）等のようなアルカリ金属又はア
ルカリ土類金属又はそれらの化合物を用いることができる。例えば、電子輸送性を有する
物質からなる層中にアルカリ金属又はアルカリ土類金属又はそれらの化合物を含有させた
ものを用いることができる。なお、電子注入層１１５として、電子輸送性を有する物質か
らなる層中にアルカリ金属又はアルカリ土類金属を含有させたものを用いることにより、
第２の電極１０２からの電子注入が効率良く行われるためより好ましい。
【０１２４】
第２の電極１０２を形成する物質としては、仕事関数の小さい（具体的には３．８ｅＶ以
下）金属、合金、電気伝導性化合物、およびこれらの混合物などを用いることができる。
このような陰極材料の具体例としては、リチウム（Ｌｉ）やセシウム（Ｃｓ）等のアルカ
リ金属、およびマグネシウム（Ｍｇ）、カルシウム（Ｃａ）、ストロンチウム（Ｓｒ）等
の元素周期表の第１族または第２族に属する元素、およびこれらを含む合金（ＭｇＡｇ、
ＡｌＬｉ）、ユウロピウム（Ｅｕ）、イッテルビウム（Ｙｂ）等の希土類金属およびこれ
らを含む合金等が挙げられる。しかしながら、第２の電極１０２と電子輸送層との間に、
電子注入層を設けることにより、仕事関数の大小に関わらず、Ａｌ、Ａｇ、ＩＴＯ、ケイ
素若しくは酸化ケイ素を含有した酸化インジウム−酸化スズ等様々な導電性材料を第２の
電極１０２として用いることができる。これら導電性材料は、スパッタリング法やインク
ジェット法、スピンコート法等を用いて成膜することが可能である。
【０１２５】
また、ＥＬ層１０３の形成方法としては、乾式法、湿式法を問わず、種々の方法を用いる
ことができる。例えば、真空蒸着法、インクジェット法またはスピンコート法など用いて
も構わない。また各電極または各層ごとに異なる成膜方法を用いて形成しても構わない。
【０１２６】
電極についても、ゾル−ゲル法を用いて湿式法で形成しても良いし、金属材料のペースト
を用いて湿式法で形成してもよい。また、スパッタリング法や真空蒸着法などの乾式法を
用いて形成しても良い。
【０１２７】
以上のような構成を有する発光素子は、第１の電極１０１と第２の電極１０２との間に生
じた電位差により電流が流れ、発光物質を含む層である発光層１１３において正孔と電子
とが再結合し、発光するものである。つまり発光層１１３に発光領域が形成されるような
構成となっている。
【０１２８】
発光は、第１の電極１０１または第２の電極１０２のいずれか一方または両方を通って外
部に取り出される。従って、第１の電極１０１または第２の電極１０２のいずれか一方ま
たは両方は、透光性を有する電極である。第１の電極１０１のみが透光性を有する電極で
ある場合、発光は第１の電極１０１を通って取り出される。また、第２の電極１０２のみ
が透光性を有する電極である場合、発光は第２の電極１０２を通って取り出される。第１
の電極１０１および第２の電極１０２がいずれも透光性を有する電極である場合、発光は
第１の電極１０１および第２の電極１０２を通って、両方から取り出される。
【０１２９】
なお、第１の電極１０１と第２の電極１０２との間に設けられる層の構成は、上記のもの
には限定されない。しかし、発光領域と電極やキャリア注入層に用いられる金属とが近接
することによって生じる消光が抑制されるように、第１の電極１０１および第２の電極１
０２から離れた部位に正孔と電子とが再結合する発光領域を設けた構成が好ましい。
【０１３０】
また、発光層１１３に接する正孔輸送層や電子輸送層、特に発光層１１３における発光領
域に近い方に接するキャリア輸送層は、発光層で生成した励起子からのエネルギー移動を
抑制するため、そのバンドギャップが、発光物質が有するバンドギャップより大きいバン
ドギャップを有する物質で構成することが好ましい。
【０１３１】
本実施の形態における発光素子は、ガラス、プラスチック、金属などからなる基板に設け
られる。発光素子からの光が透過する基板は、可視光領域に高い透光性を有しているもの
を用いる。基板上に作製する順番としては、第１の電極１０１側から順に積層しても、第
２の電極１０２側から順に積層しても良い。発光装置は一基板上に一つの発光素子を形成
したものでも良いが、複数の発光素子を形成しても良い。一基板上にこのような発光素子
を複数作製することで、素子分割された照明装置やパッシブマトリクス型の発光装置を作
製することができる。また、ガラス、プラスチックなどからなる基板上に、例えば薄膜ト
ランジスタ（ＴＦＴ）を形成し、ＴＦＴと電気的に接続された電極上に発光素子を作製し
てもよい。これにより、ＴＦＴによって発光素子の駆動を制御するアクティブマトリクス
型の発光装置を作製できる。なお、ＴＦＴの構造は、特に限定されない。スタガ型のＴＦ
Ｔでもよいし逆スタガ型のＴＦＴでもよい。また、ＴＦＴに用いる半導体の結晶性につい
ても特に限定されず、非晶質半導体を用いてもよいし、結晶性半導体を用いてもよい。ま
た、ＴＦＴ基板に形成される駆動用回路についても、Ｎ型およびＰ型のＴＦＴからなるも
のでもよいし、若しくはＮ型のＴＦＴまたはＰ型のＴＦＴのいずれか一方からのみなるも
のであってもよい。
【０１３２】
なお、本実施の形態は、他の実施の形態と適宜組み合わせることが可能である。
【０１３３】
（実施の形態３）
本実施の形態では、実施の形態１又は実施の形態２に記載の発光素子を照明装置として用
いる例を、図３を参照しながら説明する。図３（Ｂ）は照明装置の上面図、図３（Ａ）は
図３（Ｂ）におけるｅ−ｆ断面図である。
【０１３４】
本実施の形態における照明装置は、支持体である透光性を有する基板４００上に、第１の
電極４０１が形成されている。第１の電極４０１は実施の形態２における第１の電極１０
１に相当する。
【０１３５】
第１の電極４０１上には補助電極４０２が設けられている。本実施の形態では、第１の電
極４０１側から発光を取り出す例を示したため、第１の電極４０１は透光性を有する材料
により形成する。補助電極４０２は透光性を有する材料の導電率の低さを補うために設け
られており、第１の電極４０１の抵抗が高いことによる電圧降下を起因とする発光面内の
輝度むらを抑制する機能を有する。補助電極４０２は少なくとも第１の電極４０１の材料
よりも導電率の大きい材料を用いて形成し、好ましくはアルミニウムなどの導電率の大き
い材料を用いて形成すると良い。なお、補助電極４０２における第１の電極４０１と接す
る部分以外の表面は絶縁層で覆われていることが好ましい。これは、取り出すことができ
ない補助電極４０２上部からの発光を抑制するためであり、無効電流を低減し、電力効率
の低下を抑制するためである。なお、補助電極４０２の形成と同時に第２の電極４０４に
電圧を供給するためのパッド４１２を形成しても良い。
【０１３６】
第１の電極４０１と補助電極４０２上にはＥＬ層４０３が形成されている。ＥＬ層４０３
は実施の形態１又は実施の形態２に説明した構成を有する。なお、ＥＬ層４０３は第１の
電極４０１よりも平面的に見て少し大きく形成することが、第１の電極４０１と第２の電
極４０４とのショートを抑制する絶縁層の役割も担えるため好ましい構成である。
【０１３７】
ＥＬ層４０３を覆って第２の電極４０４を形成する。第２の電極４０４は実施の形態２に
おける第２の電極１０２に相当し、同様の構成を有する。本実施の形態においては、発光
は第１の電極４０１側から取り出されるため、第２の電極４０４は反射率の高い材料によ
って形成されることが好ましい。本実施の形態において、第２の電極４０４はパッド４１
２と接続することによって、電圧が供給されるものとする。
【０１３８】
以上、第１の電極４０１、ＥＬ層４０３、及び第２の電極４０４（及び補助電極４０２）
を有する発光素子を本実施の形態で示す照明装置は有している。当該発光素子は発光効率
の高い発光素子であるため、本実施の形態における照明装置は消費電力の小さい照明装置
とすることができる。
【０１３９】
以上の構成を有する発光素子を、シール材４０５、４０６を用いて封止基板４０７を固着
し、封止することによって照明装置が完成する。シール材４０５、４０６はどちらか一方
でもかまわない。また、内側のシール材４０６には乾燥剤を混ぜることもでき、これによ
り、水分を吸着することができ、信頼性の向上につながる。
【０１４０】
また、パッド４１２、第１の電極４０１及び補助電極４０２の一部をシール材４０５、４
０６の外に伸張して設けることによって、外部入力端子とすることができる。また、その
上にコンバータなどを搭載したＩＣチップ４２０などを設けても良い。
【０１４１】
以上、本実施の形態に記載の照明装置は、ＥＬ素子に実施の形態１又は実施の形態２に記
載の発光素子を有することから、発光効率が高く、消費電力の小さい照明装置とすること
ができる。
【０１４２】
（実施の形態４）
本実施の形態では、図４を用いて実施の形態１又は実施の形態２に記載の発光素子を適用
して作製したパッシブマトリクス型の発光装置について説明する。図４（Ａ）は、発光装
置を示す斜視図、図４（Ｂ）は図４（Ａ）をＸ−Ｙで切断した断面図である。図４におい
て、基板９５１上には、電極９５２と電極９５６との間にはＥＬ層９５５が設けられてい
る。電極９５２の端部は絶縁層９５３で覆われている。そして、絶縁層９５３上には隔壁
層９５４が設けられている。隔壁層９５４の側壁は、基板面に近くなるに伴って、一方の
側壁と他方の側壁との間隔が狭くなっていくような傾斜を有する。つまり、隔壁層９５４
の短辺方向の断面は、台形状であり、底辺（絶縁層９５３の面方向と同様の方向を向き、
絶縁層９５３と接する辺）の方が上辺（絶縁層９５３の面方向と同様の方向を向き、絶縁
層９５３と接しない辺）よりも短い。このように、隔壁層９５４を設けることで、静電気
等に起因した発光素子の不良を防ぐことが出来る。また、パッシブマトリクス型の発光装
置においても、実施の形態１又は実施の形態２に記載の発光素子を有することによって、
発光効率が高く、消費電力の小さい照明装置とすることができる。
【０１４３】
（実施の形態５）
本実施の形態では、実施の形態１又は実施の形態２に記載の発光素子を適用して作製され
たアクティブマトリックス型の発光装置について図５を用いて説明する。
【０１４４】
図５（Ａ）及び図５（Ｂ）は、着色層等を設けることによってフルカラー化した発光装置
の例である。図５（Ａ）には基板１００１、下地絶縁膜１００２、ゲート絶縁膜１００３
、ゲート電極１００６、１００７、１００８、第１の層間絶縁膜１０２０、第２の層間絶
縁膜１０２１、周辺部１０４２、画素部１０４０、駆動回路部１０４１、発光素子の第１
の電極１０２４Ｗ、第１の電極１０２４Ｒ、第１の電極１０２４Ｇ、第１の電極１０２４
Ｂ、隔壁１０２５、ＥＬ層１０２８、発光素子の第２の電極１０２９、封止基板１０３１
、シール材１０３２ａ、シール材１０３２ｂなどが図示されている。シール材１０３２ｂ
には乾燥剤を混ぜることもできる。また、着色層（赤色の着色層１０３４Ｒ、緑色の着色
層１０３４Ｇ、青色の着色層１０３４Ｂ）は透明な基材１０３３に設ける。また、黒色層
（ブラックマトリックス）１０３５をさらに設けても良い。着色層及び黒色層が設けられ
た透明な基材１０３３は、位置合わせし、基板１００１に固定する。なお、着色層、及び
黒色層は、オーバーコート層１０３６で覆われている。また、本実施の形態においては、
光が着色層を透過せずに外部へと出る発光層と、各色の着色層を透過して外部に光が出る
発光層とがあり、着色層を透過しない光は白、着色層を透過する光は赤、青、緑となるこ
とから、４色の画素で映像を表現することができる。
【０１４５】
また、以上に説明した発光装置では、ＴＦＴが形成されている基板１００１側に光を取り
出す構造（ボトムエミッション型）の発光装置としたが、封止基板１０３１側に発光を取
り出す構造（トップエミッション型）の発光装置としても良い。トップエミッション型の
発光装置の断面図を図６に示す。この場合、基板１００１は光を通さない基板を用いるこ
とができる。ＴＦＴと発光素子の陽極とを接続する接続電極を作製するまでは、ボトムエ
ミッション型の発光装置と同様に形成する。その後、第３の層間絶縁膜１０３７を、電極
１０２２を覆って形成する。この絶縁膜は平坦化の役割を担っていても良い。第３の層間
絶縁膜１０３７は第２の層間絶縁膜１０２１と同様の材料の他、他の公知の材料を用いて
形成することができる。
【０１４６】
発光素子の第１の電極１０２４Ｗ、１０２４Ｒ、１０２４Ｇ、１０２４Ｂはここでは陽極
とするが、陰極であっても構わない。また、図６のようなトップエミッション型の発光装
置である場合、第１の電極を反射電極とすることが好ましい。ＥＬ層１０２８の構成は、
実施の形態１又は実施の形態２で説明したような構成とし、白色の発光が得られるような
素子構造とする。白色の発光が得られる構成としては、ＥＬ層を２層用いた場合には一方
のＥＬ層における発光層から青色の光が、もう一方のＥＬ層における発光層から橙色の光
が得られるような構成や、一方のＥＬ層における発光層から青色の光が、もう一方のＥＬ
層における発光層からは赤色と緑色の光が得られるような構成などが考えられる。また、
ＥＬ層を３層用いた場合には、それぞれの発光層から、赤色、緑色、青色の発光が得られ
るようにすることで白色発光を呈する発光素子を得ることができる。なお、実施の形態１
又は実施の形態２で示した構成を適用しているのであれば、白色発光を得る構成はこれに
限らないことはもちろんである。
【０１４７】
着色層は、発光素子からの光が外部へとでる光路上に設ける。図５（Ａ）のようなボトム
エミッション型の発光装置の場合、透明な基材１０３３に着色層１０３４Ｒ、１０３４Ｇ
、１０３４Ｂを設けて基板１００１に固定することによって設けることができる。また、
図５（Ｂ）のように着色層をゲート絶縁膜１００３と第１の層間絶縁膜１０２０との間に
設ける構成としても良い。図６のようなトップエミッションの構造であれば着色層（赤色
の着色層１０３４Ｒ、緑色の着色層１０３４Ｇ、青色の着色層１０３４Ｂ）を設けた封止
基板１０３１で封止を行うこともできる。封止基板１０３１には画素と画素との間に位置
するように黒色層（ブラックマトリックス）１０３５を設けても良い。着色層（赤色の着
色層１０３４Ｒ、緑色の着色層１０３４Ｇ、青色の着色層１０３４Ｂ）や黒色層（ブラッ
クマトリックス）はオーバーコート層１０３６によって覆われていても良い。なお封止基
板１０３１は透光性を有する基板を用いることとする。
【０１４８】
こうして得られた発光素子の一対の電極間に電圧を印加すると白色の発光領域１０４４Ｗ
が得られる。また、着色層と組み合わせることで、赤色の発光領域１０４４Ｒと、青色の
発光領域１０４４Ｂと、緑色の発光領域１０４４Ｇとが得られる。本実施の形態の発光装
置は実施の形態１又は実施の形態２に記載の発光素子を用いていることから、駆動電圧が
低く、消費電力の小さい発光装置の実現が可能である。
【０１４９】
また、ここでは赤、緑、青、白の４色でフルカラー表示を行う例を示したが特に限定され
ず、赤、緑、青の３色でフルカラー表示を行ってもよい。
【０１５０】
また、本実施の形態は他の実施の形態と自由に組み合わせることができる。
【０１５１】
（実施の形態６）
本実施の形態では、実施の形態１又は実施の形態２に記載の発光素子をその一部に含む電
子機器の例について説明する。実施の形態１又は実施の形態２に記載の発光素子は発光効
率が高く、消費電力が低減された発光素子である。その結果、本実施の形態に記載の電子
機器は、消費電力が低減された発光部を有する電子機器とすることが可能である。
【０１５２】
上記発光素子を適用した電子機器として、例えば、テレビジョン装置（テレビ、またはテ
レビジョン受信機ともいう）、コンピュータ用などのモニタ、デジタルカメラ、デジタル
ビデオカメラ、デジタルフォトフレーム、携帯電話機（携帯電話、携帯電話装置ともいう
）、携帯型ゲーム機、携帯情報端末、音響再生装置、パチンコ機などの大型ゲーム機など
が挙げられる。これらの電子機器の具体例を以下に示す。
【０１５３】
図７（Ａ）は、テレビジョン装置の一例を示している。テレビジョン装置は、筐体７１０
１に表示部７１０３が組み込まれている。また、ここでは、取り付け具７１０５により筐
体７１０１を壁面に支持できる構成を示している。表示部７１０３により、映像を表示す
ることが可能であり、表示部７１０３は、実施の形態１又は実施の形態２に記載の発光素
子をマトリクス状に配列して構成されている。当該発光素子は、発光効率の良好な発光素
子とすることが可能である。そのため、当該発光素子で構成される表示部７１０３を有す
るテレビジョン装置は消費電力の低減されたテレビジョン装置とすることができる。
【０１５４】
テレビジョン装置の操作は、筐体７１０１が備える操作スイッチや、別体のリモコン操作
機７１１０により行うことができる。リモコン操作機７１１０が備える操作キー７１０９
により、チャンネルや音量の操作を行うことができ、表示部７１０３に表示される映像を
操作することができる。また、リモコン操作機７１１０に、当該リモコン操作機７１１０
から出力する情報を表示する表示部７１０７を設ける構成としてもよい。
【０１５５】
図７（Ｂ１）はコンピュータであり、本体７２０１、筐体７２０２、表示部７２０３、キ
ーボード７２０４、外部接続ポート７２０５、ポインティングデバイス７２０６等を含む
。なお、このコンピュータは、実施の形態１又は実施の形態２で説明したものと同様の発
光素子をマトリクス状に配列して表示部７２０３に用いることにより作製される。図７（
Ｂ１）のコンピュータは、図７（Ｂ２）のような形態であっても良い。図７（Ｂ２）のコ
ンピュータは、キーボード７２０４、ポインティングデバイス７２０６の代わりに第２の
表示部７２１０が設けられている。第２の表示部７２１０はタッチパネル式となっており
、第２の表示部７２１０に表示された入力用の表示を指や専用のペンで操作することによ
って入力を行うことができる。また、第２の表示部７２１０は入力用表示だけでなく、そ
の他の画像を表示することも可能である。また表示部７２０３もタッチパネルであっても
良い。二つの画面がヒンジで接続されていることによって、収納や運搬をする際に画面を
傷つける、破損するなどのトラブルの発生も防止することができる。なお、このコンピュ
ータは、実施の形態１又は実施の形態２に記載の発光素子をマトリクス状に配列して表示
部７２０３に用いることにより作製される。当該発光素子は発光効率の良好な発光素子と
することが可能である。そのため、当該発光素子で構成される表示部７２０３を有するコ
ンピュータは消費電力の低減されたコンピュータとすることができる。
【０１５６】
図７（Ｃ）は携帯型遊技機であり、筐体７３０１と筐体７３０２の２つの筐体で構成され
ており、連結部７３０３により、開閉可能に連結されている。筐体７３０１には、実施の
形態１又は実施の形態２で説明した発光素子をマトリクス状に配列して作製された表示部
７３０４が組み込まれ、筐体７３０２には表示部７３０５が組み込まれている。また、図
７（Ｃ）に示す携帯型遊技機は、その他、スピーカ部７３０６、記録媒体挿入部７３０７
、ＬＥＤランプ７３０８、入力手段（操作キー７３０９、接続端子７３１０、センサ７３
１１（力、変位、位置、速度、加速度、角速度、回転数、距離、光、液、磁気、温度、化
学物質、音声、時間、硬度、電場、電流、電圧、電力、放射線、流量、湿度、傾度、振動
、におい又は赤外線を測定する機能を含むもの）、マイクロフォン７３１２）等を備えて
いる。もちろん、携帯型遊技機の構成は上述のものに限定されず、少なくとも表示部７３
０４および表示部７３０５の両方、または一方に実施の形態１又は実施の形態２に記載の
発光素子をマトリクス状に配列して作製された表示部を用いていればよく、その他付属設
備が適宜設けられた構成とすることができる。図７（Ｃ）に示す携帯型遊技機は、記録媒
体に記録されているプログラム又はデータを読み出して表示部に表示する機能や、他の携
帯型遊技機と無線通信を行って情報を共有する機能を有する。なお、図７（Ｃ）に示す携
帯型遊技機が有する機能はこれに限定されず、様々な機能を有することができる。上述の
ような表示部７３０４を有する携帯型遊技機は、表示部７３０４に用いられている発光素
子が、良好な発光効率を有することから、消費電力の低減された携帯型遊技機とすること
ができる。また、表示部７３０４に用いられている発光素子が低い駆動電圧で駆動させる
ことができることから、駆動電圧の小さい携帯型遊技機とすることができる。また、表示
部７３０４に用いられている発光素子が寿命の長い発光素子であることから、信頼性の高
い携帯型遊技機とすることができる。
【０１５７】
図７（Ｄ）は、携帯電話機の一例を示している。携帯電話機は、筐体７４０１に組み込ま
れた表示部７４０２の他、操作ボタン７４０３、外部接続ポート７４０４、スピーカ７４
０５、マイク７４０６などを備えている。なお、携帯電話機７４００は、実施の形態１又
は実施の形態２に記載の発光素子をマトリクス状に配列して作製された表示部７４０２を
有している。当該発光素子は発光効率の良好な発光素子とすることが可能である。また、
駆動電圧の小さい発光素子とすることが可能である。また、寿命の長い発光素子とするこ
とが可能である。そのため、当該発光素子で構成される表示部７４０２を有する携帯電話
機は消費電力の低減された携帯電話機とすることができる。また、駆動電圧の小さい携帯
電話機とすることが可能である。また、信頼性の高い携帯電話機とすることが可能である
。
【０１５８】
図７（Ｄ）に示す携帯電話機は、表示部７４０２を指などで触れることで、情報を入力す
ることができる構成とすることもできる。この場合、電話を掛ける、或いはメールを作成
するなどの操作は、表示部７４０２を指などで触れることにより行うことができる。
【０１５９】
表示部７４０２の画面は主として３つのモードがある。第１は、画像の表示を主とする表
示モードであり、第２は、文字等の情報の入力を主とする入力モードである。第３は表示
モードと入力モードの２つのモードが混合した表示＋入力モードである。
【０１６０】
例えば、電話を掛ける、或いはメールを作成する場合は、表示部７４０２を文字の入力を
主とする文字入力モードとし、画面に表示させた文字の入力操作を行えばよい。この場合
、表示部７４０２の画面のほとんどにキーボードまたは番号ボタンを表示させることが好
ましい。
【０１６１】
また、携帯電話機内部に、ジャイロ、加速度センサ等の傾きを検出するセンサを有する検
出装置を設けることで、携帯電話機の向き（縦か横か）を判断して、表示部７４０２の画
面表示を自動的に切り替えるようにすることができる。
【０１６２】
また、画面モードの切り替えは、表示部７４０２を触れること、又は筐体７４０１の操作
ボタン７４０３の操作により行われる。また、表示部７４０２に表示される画像の種類に
よって切り替えるようにすることもできる。例えば、表示部に表示する画像信号が動画の
データであれば表示モード、テキストデータであれば入力モードに切り替える。
【０１６３】
また、入力モードにおいて、表示部７４０２の光センサで検出される信号を検知し、表示
部７４０２のタッチ操作による入力が一定期間ない場合には、画面のモードを入力モード
から表示モードに切り替えるように制御してもよい。
【０１６４】
表示部７４０２は、イメージセンサとして機能させることもできる。例えば、表示部７４
０２に掌や指で触れ、掌紋、指紋等を撮像することで、本人認証を行うことができる。ま
た、表示部に近赤外光を発光するバックライトまたは近赤外光を発光するセンシング用光
源を用いれば、指静脈、掌静脈などを撮像することもできる。
【０１６５】
なお、本実施の形態に示す構成は、実施の形態１乃至実施の形態５に示した構成を適宜組
み合わせて用いることができる。
【０１６６】
図８（Ａ）に示す電気スタンド２００３は、実施の形態１又は実施の形態２に記載の発光
素子を、照明装置に用いた例である。電気スタンド２００３は、筐体２００１と、光源２
００２を有し、光源２００２として、実施の形態１および実施の形態２に記載の発光素子
が用いられている。また図８（Ｂ）は実施の形態１および実施の形態２に記載の発光素子
を室内の照明装置３００１およびテレビジョン装置３００２として用いた例である。実施
の形態１又は実施の形態２に記載の発光素子をこれらの照明装置に用いることで、消費電
力の低減された照明装置、または大面積の照明装置、または薄型の照明装置として用いる
ことが可能となる。
【０１６７】
実施の形態１又は実施の形態２に記載の発光素子は、自動車のフロントガラスやダッシュ
ボードにも搭載することができる。図９（Ａ）に実施の形態１および実施の形態２に記載
の発光素子を自動車のフロントガラスやダッシュボードに用いる一態様を示す。
【０１６８】
表示５０００と表示５００１は自動車のフロントガラスに設けられた実施の形態１又は実
施の形態２に記載の発光素子を搭載した表示装置である。実施の形態１又は実施の形態２
に記載の発光素子は、第１の電極と第２の電極を、透光性を有する電極で作製することに
よって、反対側が透けて見える、いわゆるシースルー状態の表示装置とすることができる
。シースルー状態の表示であれば、自動車のフロントガラスに設置したとしても、視界の
妨げになることなく設置することができる。なお、駆動のためのトランジスタなどを設け
る場合には、有機半導体材料による有機トランジスタや、酸化物半導体を用いたトランジ
スタなど、透光性を有するトランジスタを用いると良い。
【０１６９】
表示５００２はピラー部分に設けられた実施の形態１又は実施の形態２に記載の発光素子
を搭載した表示装置である。表示５００２には、車体に設けられた撮像手段からの映像を
映し出すことによって、ピラーで遮られた視界を補完することができる。また、同様に、
ダッシュボード部分に設けられた表示５００３は車体によって遮られた視界を、自動車の
外側に設けられた撮像手段からの映像を映し出すことによって、死角を補い、安全性を高
めることができる。見えない部分を補完するように映像を映すことによって、より自然に
違和感なく安全確認を行うことができる。
【０１７０】
表示５００４や表示５００５はナビゲーション情報、スピードメーターやタコメーター、
走行距離、給油量、ギア状態、エアコンの設定など、その他様々な情報を提供することが
できる。表示は使用者の好みに合わせて適宜その表示項目やレイアウトを変更することが
できる。なお、これら情報は表示５０００乃至表示５００３にも設けることができる。ま
た、表示５０００乃至表示５００５は照明装置として用いることも可能である。
【０１７１】
また、図９（Ｂ）に示すように、ナンバープレート５０１１の表示部に、実施の形態１又
は実施の形態２に記載の発光素子を適用してもよい。これによりナンバープレート５０１
１の視認性を向上させることができる。
【０１７２】
また、図９（Ｃ）に示すように、腕時計の針５０２１や表示部５０２２に実施の形態１又
は実施の形態２に記載の発光素子を搭載してもよい。これにより、従来の発光型腕時計の
ようにトリチウム等の放射性物質を用いずとも、暗所での視認性を向上させることができ
る。
【０１７３】
以上の様に実施の形態１又は実施の形態２に記載の発光素子を備えた発光装置の適用範囲
は極めて広く、この発光装置をあらゆる分野の電子機器に適用することが可能である。実
施の形態１又は実施の形態２に記載の発光素子を用いることにより、消費電力の小さい電
子機器を得ることができる。
【実施例１】
【０１７４】
本実施例では、熱活性化遅延蛍光体と蛍光を発する材料とを混合して発光層に用いた発光
素子と、熱活性化遅延蛍光を発しない材料と蛍光を発する材料とを混合して発光層に用い
た比較発光素子と、を実際に作製し比較した結果について、図１１乃至図１５を用いて説
明する。
【０１７５】
以下、発光素子１を、熱活性化遅延蛍光体と蛍光を発する材料とを混合して発光層に用い
た発光素子とする。また比較発光素子１を、熱活性化遅延蛍光を有さない材料と蛍光を発
する材料とを混合して発光層に用いた発光素子とする。
【０１７６】
発光素子１および比較発光素子１で用いた蛍光を発する材料は、５，６，１１，１２−テ
トラフェニルナフタセン（慣用名：ルブレン）である。
【０１７７】
発光素子１では熱活性化遅延蛍光体として、励起錯体を形成する組み合わせの２種の有機
化合物を用いた。具体的には第１の有機化合物として２−［３−（ジベンゾチオフェン−
４−イル）フェニル］ジベンゾ［ｆ，ｈ］キノキサリン（略称：２ｍＤＢＴＰＤＢｑ−Ｉ
Ｉ）を用い、第２の有機化合物として２−［Ｎ−（９−フェニルカルバゾール−３−イル
）−Ｎ−フェニルアミノ］スピロ−９，９’−ビフルオレン（略称：ＰＣＡＳＦ）を用い
た。
【０１７８】
比較発光素子１では熱活性化遅延蛍光を発しない材料として、２−［３−（ジベンゾチオ
フェン−４−イル）フェニル］ジベンゾ［ｆ，ｈ］キノキサリン（略称：２ｍＤＢＴＰＤ
Ｂｑ−ＩＩ）を用いた。すなわち、熱活性化遅延蛍光を発しない材料として、発光素子１
における第１の有機化合物のみを用いた。
【０１７９】
本実施例で用いた材料の化学式を以下に示す。
【０１８０】
【化４】
2020115560.tif 000009
【０１８１】
以下に、発光素子１および比較発光素子１の作製方法を示す。
【０１８２】
（発光素子１）
まず、ガラス基板１１００上に、酸化珪素を含むインジウム錫酸化物（ＩＴＳＯ）をスパ
ッタリング法にて成膜し、陽極として機能する第１の電極１１０１を形成した。なお、そ
の膜厚は１１０ｎｍとし、電極面積は２ｍｍ×２ｍｍとした（図１１参照）。
【０１８３】
次に、基板１１００上に発光素子を形成するための前処理として、基板表面を水で洗浄し
、２００℃で１時間焼成した後、ＵＶオゾン処理を３７０秒行った。
【０１８４】
その後、１０−４Ｐａ程度まで内部が減圧された真空蒸着装置に基板を導入し、真空蒸着
装置内の加熱室において、１７０℃で３０分間の真空焼成を行った後、基板１１００を３
０分程度放冷した。
【０１８５】
次に、第１の電極１１０１が形成された面が下方となるように、第１の電極１１０１が形
成された基板１１００を真空蒸着装置内に設けられた基板ホルダーに固定し、１０−４Ｐ
ａ程度まで減圧した後、第１の電極１１０１上に、１，３，５−トリ（ジベンゾチオフェ
ン−４−イル）−ベンゼン（略称：ＤＢＴ３Ｐ−ＩＩ）と酸化モリブデンを共蒸着するこ
とで、正孔注入層１１１１を形成した。その膜厚は、４０ｎｍとし、ＤＢＴ３Ｐ−ＩＩと
酸化モリブデンの比率は、質量比で１：０．５（＝ＤＢＴ３Ｐ−ＩＩ：酸化モリブデン）
となるように調節した。
【０１８６】
次に、正孔注入層１１１１上に、ＢＰＡＦＬＰ（略称）を２０ｎｍの膜厚となるように成
膜し、正孔輸送層１１１２を形成した。
【０１８７】
さらに、２ｍＤＢＴＰＤＢｑ−ＩＩ（略称）、ＰＣＡＳＦ（略称）、およびルブレンを共
蒸着し、正孔輸送層１１１２上に発光層１１１３を形成した。ここで、２ｍＤＢＴＰＤＢ
ｑ−ＩＩ、ＰＣＡＳＦ、およびルブレンの重量比は、０．８：０．２：０．０１（＝２ｍ
ＤＢＴＰＤＢｑ−ＩＩ：ＰＣＡＳＦ：ルブレン）となるように調節した。また、発光層１
１１３の膜厚は３０ｎｍとした。
【０１８８】
次に、発光層１１１３上に２ｍＤＢＴＰＤＢｑ−ＩＩ（略称）を膜厚２０ｎｍとなるよう
成膜し、第１の電子輸送層１１１４ａを形成した。
【０１８９】
次に、第１の電子輸送層１１１４ａ上に、バソフェナントロリン（略称：ＢＰｈｅｎ）を
膜厚２０ｎｍとなるように成膜し、第２の電子輸送層１１１４ｂを形成した。
【０１９０】
さらに、第２の電子輸送層１１１４ｂ上に、フッ化リチウム（ＬｉＦ）を１ｎｍの膜厚で
蒸着し、電子注入層１１１５を形成した。
【０１９１】
最後に、陰極として機能する第２の電極１１０３として、アルミニウムを２００ｎｍの膜
厚となるように蒸着することで、本実施例の発光素子１を作製した。
【０１９２】
（比較発光素子１）
比較発光素子１の発光層１１１３は、２ｍＤＢＴＰＤＢｑ−ＩＩ（略称）およびルブレン
を共蒸着することで形成した。ここで、２ｍＤＢＴＰＤＢｑ−ＩＩ（略称）およびルブレ
ンの重量比は、１：０．０１（＝２ｍＤＢＴＰＤＢｑ−ＩＩ：ルブレン）となるように調
節した。また、発光層１１１３の膜厚は３０ｎｍとした。発光層１１１３以外は、発光素
子１と同様に作製した。
【０１９３】
なお、上述した蒸着過程において、蒸着は全て抵抗加熱法を用いた。
【０１９４】
以上により得られた発光素子１および比較発光素子１の素子構造を表１に示す。
【０１９５】
【表１】
2020115560.tif 000010
【０１９６】
これらの発光素子を、窒素雰囲気のグローブボックス内において、発光素子が大気に曝さ
れないように封止する作業を行った後、発光素子の動作特性について測定を行った。なお
、測定は室温（２５℃に保たれた雰囲気）で行った。
【０１９７】
発光素子１および比較発光素子１の電圧−輝度特性を図１２に示す。図１２において、横
軸は電圧（Ｖ）を、縦軸は輝度（ｃｄ／ｍ２）を表す。また、輝度−電流効率特性を図１
３に示す。図１３において、横軸は輝度（ｃｄ／ｍ２）を、縦軸は電流効率（ｃｄ／Ａ）
を示す。また輝度−電力効率特性を図１４に示す。図１４において、横軸は輝度（ｃｄ／
ｍ２）を、縦軸は電力効率（ｌｍ／Ｗ）を示す。また輝度−外部量子効率を図１５に示す
。図１５において、横軸は輝度（ｃｄ／ｍ２）を、縦軸は外部量子効率（％）を示す。
【０１９８】
また、発光素子１および比較発光素子１における輝度１０００ｃｄ／ｍ２付近のときの電
圧（Ｖ）、電流密度（ｍＡ／ｃｍ２）、ＣＩＥ色度座標（ｘ、ｙ）、電流効率（ｃｄ／Ａ
）、電力効率（ｌｍ／Ｗ）、外部量子効率（％）を表２に示す。
【０１９９】
【表２】
2020115560.tif 000011
【０２００】
表２に示す通り、輝度１０００ｃｄ／ｍ２付近の時の発光素子１のＣＩＥ色度座標は（ｘ
，ｙ）＝（０．４７，０．５２）であり、輝度１０００ｃｄ／ｍ２付近の時の比較発光素
子１のＣＩＥ色度座標は（ｘ，ｙ）＝（０．４６，０．５０）であった。この結果から、
発光素子１および比較発光素子１は、ルブレンに由来する黄色発光が得られたことがわか
った。
【０２０１】
表２、図１２乃至図１５からわかるように、発光素子１は、比較発光素子１と比較して発
光を開始するしきい値電圧（発光開始電圧）が低く、電流効率、電力効率および外部量子
効率において高い値を示した。発光層１１１３に用いた２ｍＤＢＴＰＤＢｑ−ＩＩとＰＣ
ＡＳＦは励起錯体を形成するため、発光層１１１３中の励起錯体の三重項励起状態の一部
から励起錯体の一重項励起状態が生成される。この励起錯体の一重項励起状態のエネルギ
ーが、蛍光を発する材料の一重項励起状態へ移動することで、発光効率の向上に繋がった
と考えられる。また、この励起錯体の形成の影響により、発光開始電圧が低下したと考え
られる。
【実施例２】
【０２０２】
本実施例においても実施例１と同様に、熱活性化遅延蛍光体と蛍光を発する材料とを混合
して発光層に用いた発光素子と、熱活性化遅延蛍光を発しない材料と蛍光を発する材料と
を混合して発光層に用いた比較発光素子と、を実際に作製し比較した結果について、図１
６乃至図２２を用いて説明する。
【０２０３】
以下、発光素子２を、熱活性化遅延蛍光体と蛍光を発する材料とを混合して発光層に用い
た発光素子とする。また比較発光素子２を、熱活性化遅延蛍光を有さない材料と蛍光を発
する材料とを混合して発光層に用いた発光素子とする。
【０２０４】
発光素子２および比較発光素子２で用いた蛍光を発する材料は、５，６，１１，１２−テ
トラフェニルナフタセン（慣用名：ルブレン）である。
【０２０５】
発光素子２では熱活性化遅延蛍光体として、励起錯体を形成する組み合わせの２種の有機
化合物を用いた。具体的には第１の有機化合物として４，６−ビス［３−（９Ｈ−カルバ
ゾール−９−イル）フェニル］ピリミジン（略称：４，６ｍＣｚＰ２Ｐｍ）を用い、第２
の有機化合物としてＮ−（１，１’−ビフェニル−４−イル）−Ｎ−［４−（９−フェニ
ル−９Ｈ−カルバゾール−３−イル）フェニル］−９，９−ジメチル−９Ｈ−フルオレン
−２−アミン（略称：ＰＣＢＢｉＦ）を用いた。
【０２０６】
比較発光素子２では熱活性化遅延蛍光を発しない材料として、４，６−ビス［３−（９Ｈ
−カルバゾール−９−イル）フェニル］ピリミジン（略称：４，６ｍＣｚＰ２Ｐｍ）を用
いた。すなわち、熱活性化遅延蛍光を発しない材料として、発光素子２における第１の有
機化合物のみを用いた。
【０２０７】
本実施例で用いた材料の化学式を以下に示す。
【０２０８】
【化５】
2020115560.tif 000012
【０２０９】
以下に、発光素子２および比較発光素子２の作製方法を示す。
【０２１０】
（発光素子２）
まず、発光素子１と同様の材料および条件で、ガラス基板１１００上に、第１の電極１１
０１、正孔注入層１１１１、および正孔輸送層１１１２を形成した。
【０２１１】
次に、４，６ｍＣｚＰ２Ｐｍ（略称）、ＰＣＢＢｉＦ（略称）およびルブレンを共蒸着し
、正孔輸送層１１１２上に発光層１１１３を形成した。ここで、４，６ｍＣｚＰ２Ｐｍ、
ＰＣＢＢｉＦおよびルブレンの重量比は、０．８：０．２：０．００７５（＝４，６ｍＣ
ｚＰ２Ｐｍ：ＰＣＢＢｉＦ：ルブレン）となるように調節した。また、発光層１１１３の
膜厚は４０ｎｍとした。
【０２１２】
次に、発光層１１１３上に４，６ｍＣｚＰ２Ｐｍ（略称）を膜厚１０ｎｍとなるよう成膜
し、第１の電子輸送層１１１４ａを形成した。
【０２１３】
次に、第１の電子輸送層１１１４ａ上に、バソフェナントロリン（略称：ＢＰｈｅｎ）を
膜厚１５ｎｍとなるように成膜し、第２の電子輸送層１１１４ｂを形成した。
【０２１４】
さらに、発光素子１と同様の材料および条件で、電子注入層１１１５および第２の電極を
形成することで、本実施例の発光素子２を作製した。
【０２１５】
（比較発光素子２）
比較発光素子２の発光層１１１３は、４，６ｍＣｚＰ２Ｐｍ（略称）およびルブレンを共
蒸着することで形成した。ここで、４，６ｍＣｚＰ２Ｐｍおよびルブレンの重量比は、１
：０．００５（＝４，６ｍＣｚＰ２Ｐｍ：ルブレン）となるように調節した。また、発光
層１１１３の膜厚は４０ｎｍとした。発光層１１１３以外は、発光素子２と同様に作製し
た。
【０２１６】
なお、上述した蒸着過程において、蒸着は全て抵抗加熱法を用いた。
【０２１７】
以上により得られた発光素子２および比較発光素子２の素子構造を表３に示す。
【０２１８】
【表３】
2020115560.tif 000013
【０２１９】
これらの発光素子を、窒素雰囲気のグローブボックス内において、発光素子が大気に曝さ
れないように封止する作業を行った後、発光素子の動作特性について測定を行った。なお
、測定は室温（２５℃に保たれた雰囲気）で行った。
【０２２０】
発光素子２および比較発光素子２の電圧−輝度特性を図１６に示す。図１６において、横
軸は電圧（Ｖ）を、縦軸は輝度（ｃｄ／ｍ２）を表す。また、輝度−電流効率特性を図１
７に示す。図１７において、横軸は輝度（ｃｄ／ｍ２）を、縦軸は電流効率（ｃｄ／Ａ）
を示す。また、電圧−電流特性を図１８に示す。図１８において、横軸は電圧（Ｖ）を、
縦軸は電流（ｍＡ）を示す。また、輝度−電力効率特性を図１９に示す。図１９において
、横軸は輝度（ｃｄ／ｍ２）を、縦軸は電力効率（ｌｍ／Ｗ）を示す。また輝度−外部量
子効率を図２０に示す。図２０において、横軸は輝度（ｃｄ／ｍ２）を、縦軸は外部量子
効率（％）を示す。
【０２２１】
また、発光素子２および比較発光素子２における輝度１０００ｃｄ／ｍ２付近のときの電
圧（Ｖ）、電流密度（ｍＡ／ｃｍ２）、ＣＩＥ色度座標（ｘ、ｙ）、電流効率（ｃｄ／Ａ
）、電力効率（ｌｍ／Ｗ）、外部量子効率（％）を表４に示す。
【０２２２】
【表４】
2020115560.tif 000014
【０２２３】
表４に示す通り、輝度１０００ｃｄ／ｍ２付近の発光素子２のＣＩＥ色度座標は（ｘ，ｙ
）＝（０．４７，０．５２）であり、輝度１０００ｃｄ／ｍ２付近の輝度の時の比較発光
素子２のＣＩＥ色度座標は（ｘ，ｙ）＝（０．４７，０．５０）であった。
【０２２４】
また、発光素子２および比較発光素子２に０．１ｍＡの電流を流した際の発光スペクトル
を、図２１に示す。図２１では縦軸が発光強度（任意単位）、横軸が波長（ｎｍ）を示す
。発光強度は最大発光強度を１とした相対的な値として示す。図２１に示す通り、発光素
子２および比較発光素子２の発光スペクトルは５５８ｎｍ付近に最大発光波長を有したル
ブレン由来のスペクトルを呈しており、表４の結果とあわせて、発光素子２および比較発
光素子２は、黄色の発光を呈する発光素子であることがわかった。
【０２２５】
また、初期輝度を５０００ｃｄ／ｍ２とし、電流密度一定の条件で発光素子２および比較
発光素子２を駆動して、信頼性試験を行った結果を図２２に示す。図２２では、初期輝度
を１００％とした規格化輝度の変化を示している。
【０２２６】
表４、図１６乃至図２２の結果から、発光素子２は、比較発光素子２と比べて発光を開始
するしきい値電圧（発光開始電圧）が低く、電流効率、電力効率および外部量子効率にお
いて高い値を示した。さらに駆動時間に伴う輝度低下の小さい、良好な信頼性を有する発
光素子であることがわかった。
【０２２７】
発光層１１１３に用いた４，６ｍＣｚＰ２ＰｍとＰＣＢＢｉＦは励起錯体を形成するため
、発光層１１１３中の励起錯体の三重項励起状態の一部から励起錯体の一重項励起状態が
生成される。この励起錯体の一重項励起状態のエネルギーが、蛍光を発する材料の一重項
励起状態へ移動することで、発光効率の向上に繋がったと考えられる。また、この励起錯
体の形成の影響により、発光開始電圧が低下したと考えられる。
【実施例３】
【０２２８】
本実施例においても実施例１と同様に、熱活性化遅延蛍光体と蛍光を発する材料とを混合
して発光層に用いた発光素子と、熱活性化遅延蛍光を発しない材料と蛍光を発する材料と
を混合して発光層に用いた比較発光素子と、を実際に作製し比較した結果について、図２
３乃至図２９を用いて説明する。
【０２２９】
以下、発光素子３を、熱活性化遅延蛍光体と蛍光を発する材料とを混合して発光層に用い
た発光素子とする。また比較発光素子３を、熱活性化遅延蛍光を有さない材料と蛍光を発
する材料とを混合して発光層に用いた発光素子とする。
【０２３０】
発光素子３および比較発光素子３で用いた蛍光を発する材料は、クマリン６（慣用名）で
ある。
【０２３１】
発光素子３では熱活性化遅延蛍光体として、実施例２と同じ励起錯体を形成する組み合わ
せの２種の有機化合物を用いた。具体的には第１の有機化合物として４，６−ビス［３−
（９Ｈ−カルバゾール−９−イル）フェニル］ピリミジン（略称：４，６ｍＣｚＰ２Ｐｍ
）を用い、第２の有機化合物としてＮ−（１，１’−ビフェニル−４−イル）−Ｎ−［４
−（９−フェニル−９Ｈ−カルバゾール−３−イル）フェニル］−９，９−ジメチル−９
Ｈ−フルオレン−２−アミン（略称：ＰＣＢＢｉＦ）を用いた。
【０２３２】
比較発光素子３では熱活性化遅延蛍光を発しない材料として、実施例２と同じ４，６−ビ
ス［３−（９Ｈ−カルバゾール−９−イル）フェニル］ピリミジン（略称：４，６ｍＣｚ
Ｐ２Ｐｍ）を用いた。すなわち、熱活性化遅延蛍光を発しない材料として、発光素子３に
おける第１の有機化合物のみを用いた。
【０２３３】
本実施例で用いた材料の化学式については、実施例２の化学式を参照すればよい。
【０２３４】
以下に、発光素子３および比較発光素子３の作製方法を示す。
【０２３５】
（発光素子３）
まず、発光素子１と同様の材料および条件で、ガラス基板１１００上に、第１の電極１１
０１、正孔注入層１１１１、および正孔輸送層１１１２を形成した。
【０２３６】
次に、４，６ｍＣｚＰ２Ｐｍ（略称）、ＰＣＢＢｉＦ（略称）およびクマリン６を共蒸着
し、正孔輸送層１１１２上に発光層１１１３を形成した。ここで、４，６ｍＣｚＰ２Ｐｍ
、ＰＣＢＢｉＦおよびクマリン６の重量比は、０．８：０．２：０．００５（＝４，６ｍ
ＣｚＰ２Ｐｍ：ＰＣＢＢｉＦ：クマリン６）となるように調節した。また、発光層１１１
３の膜厚は４０ｎｍとした。
【０２３７】
次に、発光層１１１３上に４，６ｍＣｚＰ２Ｐｍ（略称）を膜厚１０ｎｍとなるよう成膜
し、第１の電子輸送層１１１４ａを形成した。
【０２３８】
次に、第１の電子輸送層１１１４ａ上に、バソフェナントロリン（略称：ＢＰｈｅｎ）を
膜厚１５ｎｍとなるように成膜し、第２の電子輸送層１１１４ｂを形成した。
【０２３９】
さらに、発光素子１と同様の材料および条件で、電子注入層１１１５および第２の電極を
形成することで、本実施例の発光素子３を作製した。
【０２４０】
（比較発光素子３）
比較発光素子３の発光層１１１３は、４，６ｍＣｚＰ２Ｐｍ（略称）およびクマリン６を
共蒸着することで形成した。ここで、４，６ｍＣｚＰ２Ｐｍおよびクマリン６の重量比は
、１：０．００５（＝４，６ｍＣｚＰ２Ｐｍ：クマリン６）となるように調節した。また
、発光層１１１３の膜厚は４０ｎｍとした。発光層１１１３以外は、発光素子３と同様に
作製した。
【０２４１】
なお、上述した蒸着過程において、蒸着は全て抵抗加熱法を用いた。
【０２４２】
以上により得られた発光素子３および比較発光素子３の素子構造を表５に示す。
【０２４３】
【表５】
2020115560.tif 000015
【０２４４】
これらの発光素子を、窒素雰囲気のグローブボックス内において、発光素子が大気に曝さ
れないように封止する作業を行った後、発光素子の動作特性について測定を行った。なお
、測定は室温（２５℃に保たれた雰囲気）で行った。
【０２４５】
発光素子３および比較発光素子３の電圧−輝度特性を図２３に示す。図２３において、横
軸は電圧（Ｖ）を、縦軸は輝度（ｃｄ／ｍ２）を表す。また、輝度−電流効率特性を図２
４に示す。図２４において、横軸は輝度（ｃｄ／ｍ２）を、縦軸は電流効率（ｃｄ／Ａ）
を示す。また、電圧−電流特性を図２５に示す。図２５において、横軸は電圧（Ｖ）を、
縦軸は電流（ｍＡ）を示す。また、輝度−電力効率特性を図２６に示す。図２６において
、横軸は輝度（ｃｄ／ｍ２）を、縦軸は電力効率（ｌｍ／Ｗ）を示す。また輝度−外部量
子効率を図２７に示す。図２７において、横軸は輝度（ｃｄ／ｍ２）を、縦軸は外部量子
効率（％）を示す。
【０２４６】
また、発光素子３および比較発光素子３における輝度１０００ｃｄ／ｍ２付近のときの電
圧（Ｖ）、電流密度（ｍＡ／ｃｍ２）、ＣＩＥ色度座標（ｘ、ｙ）、電流効率（ｃｄ／Ａ
）、電力効率（ｌｍ／Ｗ）、外部量子効率（％）を表６に示す。
【０２４７】
【表６】
2020115560.tif 000016
【０２４８】
表６に示す通り、輝度１０００ｃｄ／ｍ２付近の発光素子３のＣＩＥ色度座標は（ｘ，ｙ
）＝（０．２８，０．６０）であり、輝度１０００ｃｄ／ｍ２付近の輝度の時の比較発光
素子３のＣＩＥ色度座標は（ｘ，ｙ）＝（０．２６，０．５８）であった。
【０２４９】
また、発光素子３および比較発光素子３に０．１ｍＡの電流を流した際の発光スペクトル
を、図２８に示す。図２８では縦軸が発光強度（任意単位）、横軸が波長（ｎｍ）を示す
。発光強度は最大発光強度を１とした相対的な値として示す。図２８に示す通り、発光素
子３および比較発光素子３の発光スペクトルは５００ｎｍ付近に最大発光波長を有したク
マリン６由来のスペクトルを呈しており、表６の結果とあわせて、発光素子３および比較
発光素子３は、緑色の発光を呈する発光素子であることがわかった。
【０２５０】
また、初期輝度を５０００ｃｄ／ｍ２とし、電流密度一定の条件で発光素子３および比較
発光素子３を駆動して、信頼性試験を行った結果を図２９に示す。図２９では、初期輝度
を１００％とした規格化輝度の変化を示している。
【０２５１】
表６、図２３乃至図２９の結果から、発光素子３は、比較発光素子３と比べて発光を開始
するしきい値電圧（発光開始電圧）が低く、電流効率、電力効率および外部量子効率にお
いて高い値を示した。さらに駆動時間に伴う輝度低下の小さい、良好な信頼性を有する発
光素子であることがわかった。
【０２５２】
発光層１１１３に用いた４，６ｍＣｚＰ２ＰｍとＰＣＢＢｉＦは励起錯体を形成するため
、発光層１１１３中の励起錯体の三重項励起状態の一部から励起錯体の一重項励起状態が
生成される。この励起錯体の一重項励起状態のエネルギーが、蛍光を発する材料の一重項
励起状態へ移動することで、発光効率の向上に繋がったと考えられる。また、この励起錯
体の形成の影響により、発光開始電圧が低下したと考えられる。
【実施例４】
【０２５３】
本実施例においても実施例１と同様に、熱活性化遅延蛍光体と蛍光を発する材料とを混合
して発光層に用いた発光素子と、熱活性化遅延蛍光を発しない材料と蛍光を発する材料と
を混合して発光層に用いた比較発光素子と、を実際に作製し比較した結果について、図３
０乃至図３５を用いて説明する。
【０２５４】
以下、発光素子４を、熱活性化遅延蛍光体と蛍光を発する材料とを混合して発光層に用い
た発光素子とする。また比較発光素子４を、熱活性化遅延蛍光を有さない材料と蛍光を発
する材料とを混合して発光層に用いた発光素子とする。
【０２５５】
発光素子３および比較発光素子３で用いた蛍光を発する材料は、｛２−ｔｅｒｔ−ブチル
−６−［２−（１，１，７，７−テトラメチル−２，３，６，７−テトラヒドロ−１Ｈ，
５Ｈ−ベンゾ［ｉｊ］キノリジン−９−イル）エテニル］−４Ｈ−ピラン−４−イリデン
｝プロパンジニトリル（略称：ＤＣＪＴＢ）である。
【０２５６】
発光素子４では熱活性化遅延蛍光体として、実施例２と同じ励起錯体を形成する組み合わ
せの２種の有機化合物を用いた。具体的には第１の有機化合物として４，６−ビス［３−
（９Ｈ−カルバゾール−９−イル）フェニル］ピリミジン（略称：４，６ｍＣｚＰ２Ｐｍ
）を用い、第２の有機化合物としてＮ−（１，１’−ビフェニル−４−イル）−Ｎ−［４
−（９−フェニル−９Ｈ−カルバゾール−３−イル）フェニル］−９，９−ジメチル−９
Ｈ−フルオレン−２−アミン（略称：ＰＣＢＢｉＦ）を用いた。
【０２５７】
比較発光素子４では熱活性化遅延蛍光を発しない材料として、実施例２と同じ４，６−ビ
ス［３−（９Ｈ−カルバゾール−９−イル）フェニル］ピリミジン（略称：４，６ｍＣｚ
Ｐ２Ｐｍ）を用いた。すなわち、熱活性化遅延蛍光を発しない材料として、発光素子４に
おける第１の有機化合物のみを用いた。
【０２５８】
本実施例で用いた材料の化学式については、実施例２の化学式を参照すればよい。
【０２５９】
以下に、発光素子４および比較発光素子４の作製方法を示す。
【０２６０】
（発光素子４）
まず、発光素子１と同様の材料および条件で、ガラス基板１１００上に、第１の電極１１
０１、正孔注入層１１１１、および正孔輸送層１１１２を形成した。
【０２６１】
次に、４，６ｍＣｚＰ２Ｐｍ（略称）、ＰＣＢＢｉＦ（略称）およびＤＣＪＴＢ（略称）
を共蒸着し、正孔輸送層１１１２上に発光層１１１３を形成した。ここで、４，６ｍＣｚ
Ｐ２Ｐｍ、ＰＣＢＢｉＦおよびＤＣＪＴＢの重量比は、０．８：０．２：０．００５（＝
４，６ｍＣｚＰ２Ｐｍ：ＰＣＢＢｉＦ：ＤＣＪＴＢ）となるように調節した。また、発光
層１１１３の膜厚は４０ｎｍとした。
【０２６２】
次に、発光層１１１３上に４，６ｍＣｚＰ２Ｐｍ（略称）を膜厚１０ｎｍとなるよう成膜
し、第１の電子輸送層１１１４ａを形成した。
【０２６３】
次に、第１の電子輸送層１１１４ａ上に、バソフェナントロリン（略称：ＢＰｈｅｎ）を
膜厚１５ｎｍとなるように成膜し、第２の電子輸送層１１１４ｂを形成した。
【０２６４】
さらに、発光素子１と同様の材料および条件で、電子注入層１１１５および第２の電極を
形成することで、本実施例の発光素子４を作製した。
【０２６５】
（比較発光素子４）
比較発光素子３の発光層１１１３は、４，６ｍＣｚＰ２Ｐｍ（略称）およびＤＣＪＴＢ（
略称）を共蒸着することで形成した。ここで、４，６ｍＣｚＰ２ＰｍおよびＤＣＪＴＢの
重量比は、１：０．００５（＝４，６ｍＣｚＰ２Ｐｍ：ＤＣＪＴＢ）となるように調節し
た。また、発光層１１１３の膜厚は４０ｎｍとした。発光層１１１３以外は、発光素子４
と同様に作製した。
【０２６６】
なお、上述した蒸着過程において、蒸着は全て抵抗加熱法を用いた。
【０２６７】
以上により得られた発光素子４および比較発光素子４の素子構造を表７に示す。
【０２６８】
【表７】
2020115560.tif 000017
【０２６９】
これらの発光素子を、窒素雰囲気のグローブボックス内において、発光素子が大気に曝さ
れないように封止する作業を行った後、発光素子の動作特性について測定を行った。なお
、測定は室温（２５℃に保たれた雰囲気）で行った。
【０２７０】
発光素子３および比較発光素子３の電圧−輝度特性を図３０に示す。図３０において、横
軸は電圧（Ｖ）を、縦軸は輝度（ｃｄ／ｍ２）を表す。また、輝度−電流効率特性を図３
１に示す。図３１において、横軸は輝度（ｃｄ／ｍ２）を、縦軸は電流効率（ｃｄ／Ａ）
を示す。また、電圧−電流特性を図３２に示す。図３２において、横軸は電圧（Ｖ）を、
縦軸は電流（ｍＡ）を示す。また、輝度−電力効率特性を図３３に示す。図３３において
、横軸は輝度（ｃｄ／ｍ２）を、縦軸は電力効率（ｌｍ／Ｗ）を示す。また輝度−外部量
子効率を図３４に示す。図３４において、横軸は輝度（ｃｄ／ｍ２）を、縦軸は外部量子
効率（％）を示す。
【０２７１】
また、発光素子４および比較発光素子４における輝度１０００ｃｄ／ｍ２付近のときの電
圧（Ｖ）、電流密度（ｍＡ／ｃｍ２）、ＣＩＥ色度座標（ｘ、ｙ）、電流効率（ｃｄ／Ａ
）、電力効率（ｌｍ／Ｗ）、外部量子効率（％）を表８に示す。
【０２７２】
【表８】
2020115560.tif 000018
【０２７３】
表８に示す通り、輝度１０００ｃｄ／ｍ２付近の発光素子４のＣＩＥ色度座標は（ｘ，ｙ
）＝（０．５７，０．４３）であり、輝度１０００ｃｄ／ｍ２付近の輝度の時の比較発光
素子４のＣＩＥ色度座標は（ｘ，ｙ）＝（０．５６，０．４１）であった。
【０２７４】
また、発光素子４および比較発光素子４に０．１ｍＡの電流を流した際の発光スペクトル
を、図３５に示す。図３５では縦軸が発光強度（任意単位）、横軸が波長（ｎｍ）を示す
。発光強度は最大発光強度を１とした相対的な値として示す。図３５に示す通り、発光素
子４および比較発光素子４の発光スペクトルは５９５ｎｍ付近に最大発光波長を有したＤ
ＣＪＴＢ由来のスペクトルを呈しており、表８の結果とあわせて、発光素子４および比較
発光素子４は、黄色の発光を呈する発光素子であることがわかった。
【０２７５】
また、初期輝度を５０００ｃｄ／ｍ２とし、電流密度一定の条件で発光素子４および比較
発光素子４を駆動して、信頼性試験を行った結果を図３６に示す。図３６では、初期輝度
を１００％とした規格化輝度の変化を示している。
【０２７６】
表８、図３０乃至図３６の結果から、発光素子４は、比較発光素子４と比べて発光を開始
するしきい値電圧（発光開始電圧）が低く、電流効率、電力効率および外部量子効率にお
いて高い値を示した。さらに駆動時間に伴う輝度低下の小さい、良好な信頼性を有する発
光素子であることがわかった。
【０２７７】
発光層１１１３に用いた４，６ｍＣｚＰ２ＰｍとＰＣＢＢｉＦは励起錯体を形成するため
、発光層１１１３中の励起錯体の三重項励起状態の一部から励起錯体の一重項励起状態が
生成される。この励起錯体の一重項励起状態のエネルギーが、蛍光を発する材料の一重項
励起状態へ移動することで、発光効率の向上に繋がったと考えられる。また、この励起錯
体の形成の影響により、発光開始電圧が低下したと考えられる。
【符号の説明】
【０２７８】
１０１    電極
１０２    電極
１０３    ＥＬ層
１１１    正孔注入層
１１２    正孔輸送層
１１３    発光層
１１３Ａ    発光物質
１１３Ｄ    熱活性化遅延蛍光体
１１３Ｄ１    有機化合物
１１３Ｄ２    有機化合物
１１４    電子輸送層
１１５    電子注入層
４００    基板
４０１    電極
４０２    補助電極
４０３    ＥＬ層
４０４    電極
４０５    シール材
４０６    シール材
４０７    封止基板
４１２    パッド
４２０    ＩＣチップ
９５１    基板
９５２    電極
９５３    絶縁層
９５４    隔壁層
９５５    ＥＬ層
９５６    電極
１００１    基板
１００２    下地絶縁膜
１００３    ゲート絶縁膜
１００６    ゲート電極
１００７    ゲート電極
１００８    ゲート電極
１０２０    層間絶縁膜
１０２１    層間絶縁膜
１０２２    電極
１０２４Ｒ    電極
１０２４Ｇ    電極
１０２４Ｂ    電極
１０２４Ｗ    電極
１０２５    隔壁
１０２８    ＥＬ層
１０２９    電極
１０３１    封止基板
１０３２ａ    シール材
１０３２ｂ    シール材
１０３３    基材
１０３４Ｂ    着色層
１０３４Ｇ    着色層
１０３４Ｒ    着色層
１０３６    オーバーコート層
１０３７    層間絶縁膜
１０４０    画素部
１０４１    駆動回路部
１０４２    周辺部
１０４４Ｂ    発光領域
１０４４Ｇ    発光領域
１０４４Ｒ    発光領域
１０４４Ｗ    発光領域
１１００    基板
１１０１    電極
１１０３    電極
１１１１    正孔注入層
１１１２    正孔輸送層
１１１３    発光層
１１１４ａ    電子輸送層
１１１４ｂ    電子輸送層
１１１５    電子注入層
２００１    筐体
２００２    光源
２００３    電気スタンド
３００１    照明装置
５０００    表示
５００１    表示
５００２    表示
５００３    表示
５００４    表示
５００５    表示
５０２１    針
５０２２    表示部
７１０１    筐体
７１０３    表示部
７１０５    取り付け具
７１０７    表示部
７１０９    操作キー
７１１０    リモコン操作機
７２０１    本体
７２０２    筐体
７２０３    表示部
７２０４    キーボード
７２０５    外部接続ポート
７２０６    ポインティングデバイス
７２１０    表示部
７３０１    筐体
７３０２    筐体
７３０３    連結部
７３０４    表示部
７３０５    表示部
７３０６    スピーカ部
７３０７    記録媒体挿入部
７３０８    ＬＥＤランプ
７３０９    操作キー
７３１０    接続端子
７３１１    センサ
７３１２    マイクロフォン
７４００    携帯電話機
７４０１    筐体
７４０２    表示部
７４０３    操作ボタン
７４０４    外部接続ポート
７４０５    スピーカ
７４０６    マイク
【図１】
2020115560.tif 000019
【図２】
2020115560.tif 000020
【図３】
2020115560.tif 000021
【図４】
2020115560.tif 000022
【図５】
2020115560.tif 000023
【図６】
2020115560.tif 000024
【図７】
2020115560.tif 000025
【図８】
2020115560.tif 000026
【図９】
2020115560.tif 000027
【図１０】
2020115560.tif 000028
【図１１】
2020115560.tif 000029
【図１２】
2020115560.tif 000030
【図１３】
2020115560.tif 000031
【図１４】
2020115560.tif 000032
【図１５】
2020115560.tif 000033
【図１６】
2020115560.tif 000034
【図１７】
2020115560.tif 000035
【図１８】
2020115560.tif 000036
【図１９】
2020115560.tif 000037
【図２０】
2020115560.tif 000038
【図２１】
2020115560.tif 000039
【図２２】
2020115560.tif 000040
【図２３】
2020115560.tif 000041
【図２４】
2020115560.tif 000042
【図２５】
2020115560.tif 000043
【図２６】
2020115560.tif 000044
【図２７】
2020115560.tif 000045
【図２８】
2020115560.tif 000046
【図２９】
2020115560.tif 000047
【図３０】
2020115560.tif 000048
【図３１】
2020115560.tif 000049
【図３２】
2020115560.tif 000050
【図３３】
2020115560.tif 000051
【図３４】
2020115560.tif 000052
【図３５】
2020115560.tif 000053
【図３６】
2020115560.tif 000054